(57)【要約】  ブロックコポリマーの第１のブロックを合成に、分子ヨウ素と、水溶性が少なくとも１０ｇ／ｌである少なくとも１種の酸化剤とを用いて、少なくとも１つのブロックがハロゲン化ポリマーのブロックであるブロックコポリマーを調製するための、水性分散液におけるコントロールドフリーラジカル重合の方法。【特許請求の範囲】
【請求項１】
ブロックコポリマーの第１のブロックの合成に、分子ヨウ素と水溶性が少なくとも１０ｇ／ｌである少なくとも１種の酸化剤とを用いて、少なくとも１つのブロックがハロゲン化ポリマーのブロックであるブロックコポリマーを調製するための、水性分散液におけるコントロールドフリーラジカル重合の方法。
【請求項２】
ブロックコポリマーの第１のブロックが、
（Ａ）少なくとも１種のエチレン性不飽和モノマー（このうちの１種がメインモノマーとして用いられ、スチレンおよびその誘導体と、アクリル酸およびその誘導体と、メタクリル酸およびその誘導体と、ジエンと、ビニルエステルと、ビニルエーテルと、ピリジンのビニル誘導体と、ビニルスルホン酸およびその誘導体と、ビニルホスホン酸およびその誘導体と、Ｎ−ビニルモノマーと、ハロゲン化ビニルモノマーと、から選択される）と、
（Ｂ）ジアゾ化合物と、パーオキサイドと、ジアルキルジフェニルアルカンと、から選択される少なくとも１種のフリーラジカル発生剤と、
（Ｃ）分子ヨウ素と、
（Ｄ）水溶性が少なくとも１０ｇ／ｌである少なくとも１種の酸化剤（このうちの少なくとも１種が（Ｂ）のうちの１つであってもよい）と、を用いて調製される方法であって、
（１）化合物（Ａ）、（Ｂ）、（Ｃ）、（Ｄ）の各々の少なくとも一部をリアクタに導入し、
（２）化合物（Ａ）、（Ｂ）、（Ｃ）、（Ｄ）の各々の残りを導入しながらリアクタの内容物を反応させ、
（３）ブロックコポリマーの第一のブロックを構成するポリマーを含む水性分散液を得る
ステップを含むことを特徴とする、請求項１に記載の方法。
【請求項３】
（Ａ）および（Ｃ）以外に、
（Ｂ）油溶性ジアゾ化合物と、油溶性パーオキサイドと、から選択される少なくとも１種の油溶性フリーラジカル発生剤と、
（Ｄ）水溶性が少なくとも１０ｇ／ｌである少なくとも１種の酸化剤（このうちのいずれも（Ｂ）のうちの１つではない）と、
を用いる、水性懸濁液における重合の方法であることを特徴とする、請求項２に記載の方法。
【請求項４】
（Ａ）および（Ｃ）以外に、
（Ｂ）水溶性ジアゾ化合物と、水溶性パーオキサイドと、から選択される少なくとも１種の水溶性フリーラジカル発生剤と、
（Ｄ）水溶性が少なくとも１０ｇ／ｌである少なくとも１種の酸化剤（このうちの少なくとも１種が（Ｂ）のうちの１つであってもよい）と、
を用いる、水性エマルションにおける重合の方法であることを特徴とする、請求項２に記載の方法。
【請求項５】
（Ｂ）水溶性ジアゾ化合物と、水溶性パーオキサイドと、から選択される少なくとも１種の水溶性フリーラジカル発生剤と、
（Ｄ）水溶性が少なくとも１０ｇ／ｌであり、（Ｂ）のうちの１つである１種の酸化剤と、
を用いることを特徴とする、請求項４に記載の方法。
【請求項６】
（Ｂ）水溶性ジアゾ化合物と、水溶性パーオキサイドと、から選択される１種の水溶性フリーラジカル発生剤と、
（Ｄ）水溶性が少なくとも１０ｇ／ｌであり、かつ（Ｂ）である１種の酸化剤と、
を用いることを特徴とする、請求項５に記載の方法。
【請求項７】
（Ｂ）水溶性ジアゾ化合物と、水溶性パーオキサイドと、から選択される２種の水溶性フリーラジカル発生剤と、
（Ｄ）水溶性が少なくとも１０ｇ／ｌであり、（Ｂ）のうちの１つである１種の酸化剤と、
を用いることを特徴とする、請求項５に記載の方法。
【請求項８】
（Ｂ）水溶性ジアゾ化合物と、水溶性パーオキサイドと、から選択される少なくとも１種の水溶性フリーラジカル発生剤と、
（Ｄ）水溶性が少なくとも１０ｇ／ｌであり、各々が（Ｂ）のうちの１つである２種の酸化剤と、
を用いることを特徴とする、請求項４に記載の方法。
【請求項９】
（Ｂ）油溶性ジアゾ化合物と、油溶性パーオキサイドと、から選択される少なくとも１種の水溶性フリーラジカル発生剤と、
（Ｄ）水溶性が少なくとも１０ｇ／ｌであり、（Ｂ）のうちの１つではない１種の酸化剤と、
を用いることを特徴とする、請求項４に記載の方法。
【請求項１０】
（Ａ）および（Ｃ）以外に、
（Ｂ）油溶性ジアゾ化合物と、油溶性パーオキサイドと、から選択される少なくとも１種の油溶性フリーラジカル発生剤および／または水溶性ジアゾ化合物と、水溶性パーオキサイドと、から選択される少なくとも１種の水溶性フリーラジカル発生剤と、
（Ｄ）水溶性が少なくとも１０ｇ／ｌである少なくとも１種の酸化剤（このうちの少なくとも１種が（Ｂ）のうちの１つであってもよい）と、
を用いる水性ミニエマルションにおける重合の方法であることを特徴とする、請求項２に記載の方法。
【請求項１１】
ブロックコポリマーの第２のブロックが、
（ｐ）ステップ（３）で得られたブロックコポリマーの第１のブロックをなすポリマーと、
（ａ）少なくとも１種のエチレン性不飽和モノマー（このうちの１種がメインモノマーとして用いられ、スチレンおよびその誘導体と、アクリル酸およびその誘導体と、メタクリル酸およびその誘導体と、ジエンと、ビニルエステルと、ビニルエーテルと、ピリジンのビニル誘導体と、ビニルスルホン酸およびその誘導体と、ビニルホスホン酸およびその誘導体と、Ｎ−ビニルモノマーと、ハロゲン化ビニルモノマーと、から選択される）と、
（ｂ）場合により、ジアゾ化合物と、パーオキサイドと、ジアルキルジフェニルアルカンと、から選択される少なくとも１種のフリーラジカル発生剤と、
（ｄ）場合により、水溶性が少なくとも１０ｇ／ｌである少なくとも１種の酸化剤（このうちの少なくとも１種が（Ｂ）のうちの１つであってもよい）と、を用いて調製される方法であって、
（１’）（ｐ）と、各化合物（ａ）、（ｂ）および（ｄ）の各々の少なくとも一部とをリアクタに導入し、
（２’）化合物（ａ）、（ｂ）および（ｄ）の各々の残りを導入しながらリアクタの内容物を反応させ、
（３’）２つのブロックを有するブロックコポリマーを含む水性分散液を得る
ステップを含むことを特徴とする、請求項２に記載の方法。
【請求項１２】
第１のブロックが（Ａ）少なくとも１種のエチレン性不飽和モノマー（このうちの１種がメインモノマーとして用いられ、スチレンおよびその誘導体と、アクリル酸およびその誘導体と、メタクリル酸およびその誘導体と、ジエンと、ビニルエステルと、ビニルエーテルと、ピリジンのビニル誘導体と、ビニルスルホン酸およびその誘導体と、ビニルホスホン酸およびその誘導体と、Ｎ−ビニルモノマーと、から選択される）を用いて調製され、第２のブロックが（ａ）少なくとも１種のエチレン性不飽和モノマー（このうちの１種がメインモノマーとして用いられ、ハロゲン化ビニルモノマーから選択される）を用いて調製されるブロックコポリマーを調製するための方法であることを特徴とする、請求項１１に記載の方法。
【請求項１３】
（Ａ）が、少なくとも１種のエチレン性不飽和モノマー（このうちの１種がメインモノマーとして用いられ、スチレンおよびその誘導体と、アクリル酸およびその誘導体と、メタクリル酸およびその誘導体と、から選択される）であり、第２のブロック（ａ）に用いられるメインモノマーが塩化ビニリデンであることを特徴とする、請求項１２に記載の方法。
【発明の詳細な説明】
【技術分野】
【０００１】
本出願は、２００６年７月５日に出願された米国仮特許出願第６０／８１８２７６号の優先権の利益を主張するものである。
【０００２】
本発明は、少なくとも１つのブロックがハロゲン化ポリマーのブロックであるブロックコポリマーを調製するための、水性分散液におけるコントロールドフリーラジカル重合方法に関する。
【背景技術】
【０００３】
フリーラジカル重合は、必要な実験条件を最もゆるくすることができ、なおかつ最も多岐にわたるモノマーを利用可能な連鎖重合のメカニズムであるが、このプロセスにリビング重合の特徴をもたせるという観点に立つと、長年にわたって未解決の大きな問題がある。従来のフリーラジカル重合では、フリーラジカルの結合および／または（鎖を成長させる）不均化による不可逆的停止反応の決定的な重要性が、主な制約の原因となっている。成長鎖が開始されて伸びた後、新たな鎖の開始と平行してランダムかつ不可逆的に停止される。すべてのポリマー鎖が不活性化してしまうと重合は停止されるが、これらのポリマー鎖の長さは揃っておらず、予測も不能である。したがって、この手法を用いても、ポリマーの分子量、分子量分布、鎖末端の性質ならびに、多くの場合、分子構造を左右できる可能性はわずかしかない。
【０００４】
近年、開始反応や伸長反応に比して不可逆的停止反応の相対的な重要性をできるだけ低くする新規なフリーラジカル重合法を開発しようという有意義な試みがなされて成功している。これらの手法はコントロールドフリーラジカル重合と呼ばれる。この開発された手法に共通する特徴として、制御剤（Ｘ）を用いて成長鎖のフリーラジカルをドーマント種（Ｐ−Ｘ）へと一時的に転化させる、すなわち、活性種（Ｐ）と平衡状態にさせることがある。
最もよく知られた方法として、ニトロキシドによって制御されるフリーラジカル重合（ニトロキシドを介する重合またはＮＭＰ）、原子移動（原子移動ラジカル重合またはＡＴＲＰ）、付加・脱離による連鎖移動（可逆的付加・脱離連鎖移動重合またはＲＡＦＴ／ＭＡＤＩＸ）、ヨウ素移動（ヨウ素移動重合またはＩＴＰ）をあげることができ、これらにおいて用いられる制御剤はそれぞれ、ニトロキシドラジカル、金属錯体共存下での活性化ハロゲン化物、ジチオカルボニル化合物、ヨウ素化された有機分子を含む。
これらの方法は、溶液重合およびバルク重合の場合は研究がうまくいっているが、工業的に広く用いられる水性分散液における重合については、ほとんどの研究で対象とされることがなかった。
【０００５】
こうした中、特許出願ＥＰ−Ａ−０  ９４７  ５２７号明細書には、ＩＴＰまたはＡＴＲＰプロセスによる水性ブロックコポリマーの合成が開示されている。この特許出願に記載されているＩＴＰプロセスで用いられる特定のヨウ素移動剤ならびに、ＡＴＲＰプロセス用の活性化ハロゲン化物および金属錯体には、高価な製品である、調製ならびに取り扱いが難しい、通常は不安定であるといった欠点がある。
さらに最近になって開発されたもうひとつの手法に、制御剤として分子ヨウ素を用いる逆ヨウ素移動（逆ヨウ素移動重合またはＲＩＴＰ）の手法がある。たとえば、特許出願国際公開第０３／０９７７０４号パンフレットには、このタイプのフリーラジカル重合の制御されたプロセスが開示されており、これによれば、少なくとも１種のエチレン性不飽和モノマーを、少なくとも１種のフリーラジカル発生剤および分子ヨウ素の共存下にて重合する。
ＲＩＴＰ重合のうち、分子ヨウ素の１つの分子が２つの重合鎖を制御する特定の条件では、ポリマー転化率１００％の場合に想定した平均分子量（Ｍn）が、以下の式１によりモノマー質量とヨウ素の初期モル数の２倍（ｎI2、initial）との比率によって制御される。式中、ＭA-Iは鎖末端の分子量である。
Ｍn＝（モノマー質量）／（２×ｎI2、initial）＋ＭA-I      （式１）
【０００６】
国際公開第０３／０９７７０４号パンフレットの明細書には、水性懸濁液中での塩化ビニルのホモ重合について説明されてはいるが、対象としているプロセスでは平均実験分子量（２００００）が平均理論分子量（変換の度合いを考慮して想定される分子量）（８７００）に極めて近いポリマーを利用できるようにはなっていない。それどころか、実験分子量と理論分子量との比率が２．２９すなわち、極めて良好な制御を示す値である１から大きく外れている。よって、フリーラジカル重合の最適な制御には至っていない。国際公開第０３／０９７７０４号パンフレットには、分子量を最適に制御した状態で水性分散液中にて少なくとも１つのブロックがハロゲン化ポリマーのブロックであるブロックコポリマーをどのようにして調製するかについても、何ら言及されていない。
このように、分子量の最適な制御を特徴とするフリーラジカル重合によって、かかるブロックコポリマーを水性分散液中で調製するためのプロセスを開発することに依然として需要がある。
【発明の概要】
【発明が解決しようとする課題】
【０００７】
したがって、本発明の目的は、少なくとも１つのブロックがハロゲン化ポリマーのブロックであるブロックコポリマーを調製するための、水性分散液におけるコントロールドフリーラジカル重合の方法を提供することにあり、この方法を用いると、従来技術の方法と比較した場合に、その利点を保ちつつ、重合を一層よい形で制御することができ、ひいては得られるブロックコポリマーの平均分子量を一層よい形で制御することができる。
【課題を解決するための手段】
【０００８】
以上のことから、本発明は、ブロックコポリマーの第１のブロックの合成に、分子ヨウ素と水溶性が少なくとも１０ｇ／ｌである少なくとも１種の酸化剤とを用いて、少なくとも１つのブロックがハロゲン化ポリマーのブロックであるブロックコポリマーを調製するための、水性分散液におけるコントロールドフリーラジカル重合の方法に関する。
【発明を実施するための形態】
【０００９】
「ブロックコポリマー」という用語は、同一モノマーまたは異なるモノマーで形成される多かれ少なかれ長さのある配列同士の結合が観察されるコポリマーを示すことを意図したものである。
同一のモノマーで形成される多かれ少なかれ長さのある配列同士の結合のブロックコポリマーの一例として、以下のスキームが特に、モノマーＡからなる第１のブロックとモノマーＢからなる第２のブロックの２つのブロックを含むこのようなコポリマーの例を示している。ＡＡＡＡＡＡＡＡＢＢＢＢＢＢＢＢ。
しかしながら、ブロックのうちの少なくとも１つが、このブロックをランダム構造に配置されたコポリマー、交互構造に配置されたコポリマーあるいは、グラジエント構造に配置されたコポリマーであるように配置できる、異なるモノマーで形成される多かれ少なかれ長さのある配列同士の結合によって構成されるものであってもよい。
【００１０】
「ランダム構造に配置されたコポリマー」という用語は、鎖全体のモノマーの分布がランダムで、その割合が鎖全体で統計的に同じであるコポリマーを示すことを意図したものである。一例として、以下のスキームが特に、モノマーＣおよびＤを含むこのようなコポリマーの例を示している。ＣＣＤＣＣＣＤＤＣＤＤＤＤＣＣＤ。
「交互構造に配置されたコポリマー」という用語は、コポリマーをなすモノマーが鎖全体で交互に結合されているコポリマーを示すことを意図したものである。一例として、以下のスキームが特に、モノマーＣおよびＤを含むこのようなコポリマーの例を示している。ＣＤＣＤＣＤＣＤＣＤＣＤＣＤ。
「グラジエント構造に配置されたコポリマー」という用語は、あるモノマーの他に対する相対的な割合が鎖全体で増加または減少する少なくとも２種のモノマーからなるコポリマーを示すことを意図したものである。一例として、以下のスキームが特に、モノマーＣおよびＤを含むこのようなコポリマーの例を示している。ＣＣＣＤＣＣＤＤＣＤＤＤＤＤ。
【００１１】
本発明による方法によって調製されるブロックコポリマーは、好都合なように、２つまたは３つ以上のブロックを含むものであってもよい。このため、これは２ブロックコポリマー、３ブロックコポリマーまたは４ブロック以上からなるコポリマーであり得る。好ましくは、本発明の方法によって調製されるブロックコポリマーは、２ブロックコポリマーであり、言葉を変えると、２つのブロックを含むコポリマーである。
本発明による方法は、少なくとも１つのブロックがハロゲン化ポリマーのブロックであるブロックコポリマーを調製するための方法である。
「少なくとも１つのブロックがハロゲン化ポリマーであるブロック」とは、ブロックコポリマーの１つまたは２つ以上のブロックが、ハロゲン化ポリマーのブロックであることを意味する。
ハロゲン化ポリマーとは、少なくとも１種のハロゲン化ビニルモノマーの重合によって得られるポリマーを意味する。
【００１２】
水性分散液における重合という表現は、重合プロセスが水の中で行われることを意味する。このプロセスは、少なくとも１種の界面活性剤の存在下でなされてもよいし、その非存在下でなされてもよい。好ましくは、このプロセスは、少なくとも１種の界面活性剤の存在下でなされる。
少なくとも１種の界面活性剤という表現は、１種または複数種の界面活性剤の存在下で重合のプロセスを実施可能であることを意味する。
界面活性剤という表現は、構造に１つまたは複数の親水性部分と１つまたは複数の疎水性部分とを有する化合物を意味する。この親水性／疎水性バランスによって、界面活性剤は、存在する水性相と有機相を確実に分散および安定化できる界面活性を有するようになる。
界面活性剤としては、保護コロイドまたは懸濁化剤とも呼ばれる分散助剤（以下、まとめて分散助剤とする）ならびに、乳化剤にも言及することができる。
【００１３】
水性分散液における重合という表現は、水性懸濁液におけるフリーラジカル重合、水性微小懸濁液におけるフリーラジカル重合、水性エマルションにおけるフリーラジカル重合、水性ミニエマルションにおけるフリーラジカル重合を意味する。
水性懸濁液におけるフリーラジカル重合という表現は、フリーラジカル重合のプロセスが、界面活性剤としての分散助剤と油溶性フリーラジカル発生剤との存在下で水性媒体中にて行われることを意味する。
水性微小懸濁液における重合という表現または均質化水性分散液における重合という表現は、油溶性フリーラジカル発生剤が用いられ、強い機械的攪拌によって液滴モノマーのエマルションが生成され、界面活性剤としての乳化剤が存在することを特徴とするフリーラジカル重合のプロセスを意味する。
【００１４】
水性エマルションにおけるフリーラジカル重合という表現は、フリーラジカル重合のプロセスが、界面活性剤としての乳化剤と水溶性フリーラジカル発生剤との存在下で水性媒体中にて行われることを意味する。水性エマルションにおける重合はまた、最初からエマルションにおける重合を指すこともある。
水性ミニエマルションにおける重合は、油溶性フリーラジカル発生剤および／または水溶性フリーラジカル発生剤が疎水性作用剤と一緒に用いられ、強い機械的攪拌によってモノマーの滴のエマルションが生成され、界面活性剤としての乳化剤および任意に分散助剤が存在することを特徴とするフリーラジカル重合のプロセスを意味する。
【００１５】
分散助剤として言及できる例として、部分的に加水分解されたポリ酢酸ビニル、ゼラチン、スターチ、ポリビニルピロリジノン、酢酸ビニルと無水マレイン酸とのコポリマー、セルロースエーテルの水溶性誘導体、たとえば、メチルセルロース、エチルセルロース、カルボキシメチルセルロース、ヒドロキシプロピルメチルセルロース、ヒドロキシエチルセルロースおよびヒドロキシプロピルセルロースがあげられる。
分散助剤は、好ましくはセルロースエーテルの水溶性誘導体である。このうち、ヒドロキシプロピルメチルセルロースが特に好ましい。
【００１６】
乳化剤には、アニオン系乳化剤、非イオン系乳化剤またはカチオン系乳化剤が可能である。
アニオン系乳化剤として、ラウリル硫酸ナトリウムなどの硫酸アルキル、純粋な形態またはパラフィンスルホン酸塩、アルキルアリールモノスルホン酸塩またはアルキルアリールジスルホン酸塩とも呼ばれることもあるＣ12〜Ｃ20アルキルスルホン酸塩の混合物の形態で、ドデシルベンゼンスルホン酸ナトリウムおよび１−ヘキサデカンスルホン酸ナトリウムなどのスルホン酸アルキル、ジエチルヘキシルスルホコハク酸ナトリウムおよびジヘキシルスルホコハク酸ナトリウムなどのスルホコハク酸ジアルキルに、非限定的に言及することができる。
【００１７】
非イオン系乳化剤として、アルキル−またはアルキルアリールエトキシ誘導体、アルキル−またはアルキルアリールプロポキシ誘導体および糖エーテルまたはエステルに、非限定的に言及することができる。
カチオン系乳化剤として、エトキシル化アルキルアミンおよびプロポキシル化アルキルアミンに言及することができる。
乳化剤は、任意に１種または複数の非イオン系乳化剤との混合物で、好ましくはアニオン系乳化剤である。アニオン系乳化剤が特に好ましい。
【００１８】
疎水性作用剤には、ヘキサデカン、シラン、シロキサン、ペルフルオロアルカンなどのアルカンあるいは、疎水性である限りにおいて一般に顔料、コモノマー、移動剤、開始剤または可塑剤として用いられる化合物が可能である。
【００１９】
本発明による方法は、分子ヨウ素と水溶性が少なくとも１０ｇ／ｌである少なくとも１種の酸化剤とが、ブロックコポリマーの第１のブロックの合成に用いられるようなものである。
【００２０】
よって、本発明による方法は、好都合なように、ブロックコポリマーの第１のブロックが、
（Ａ）少なくとも１種のエチレン性不飽和モノマー（このうちの１種がメインモノマーとして用いられ、スチレンおよびその誘導体と、アクリル酸およびその誘導体と、メタクリル酸およびその誘導体と、ジエンと、ビニルエステルと、ビニルエーテルと、ピリジンのビニル誘導体と、ビニルスルホン酸およびその誘導体と、ビニルホスホン酸およびその誘導体と、Ｎ−ビニルモノマーと、ハロゲン化ビニルモノマーと、から選択される）と、
（Ｂ）ジアゾ化合物と、パーオキサイドと、ジアルキルジフェニルアルカンと、から選択される少なくとも１種のフリーラジカル発生剤と、
（Ｃ）分子ヨウ素と、
（Ｄ）水溶性が少なくとも１０ｇ／ｌである少なくとも１種の酸化剤（このうちの少なくとも１種が（Ｂ）のうちの１つであってもよい）と、を用いて調製され、
（１）化合物（Ａ）、（Ｂ）、（Ｃ）、（Ｄ）の各々の少なくとも一部をリアクタに導入し、
（２）化合物（Ａ）、（Ｂ）、（Ｃ）、（Ｄ）の各々の残りを導入しながらリアクタの内容物を反応させ、
（３）ブロックコポリマーの第一のブロックを構成するポリマーを含む水性分散液を得る
ステップを含むことを特徴とする。
【００２１】
本発明によるブロックコポリマーを調製するための方法では、ジアゾ化合物と、パーオキサイドと、ジアルキルジフェニルアルカンと、から選択される少なくとも１種のフリーラジカル発生剤を使用する。
ジアゾ化合物と、パーオキサイドと、ジアルキルジフェニルアルカンと、から選択される少なくとも１種のフリーラジカル発生剤という表現は、重合プロセスで、ジアゾ化合物と、パーオキサイドと、ジアルキルジフェニルアルカンと、から選択される１種または複数のフリーラジカル発生剤を使用できることを意味する。
本明細書の残りの部分において、単数形または複数形で用いられる「フリーラジカル発生剤」という表現は、特に明記しないかぎり、１種または複数のフリーラジカル発生剤を意味するものと理解されたい。
【００２２】
本発明による方法では、好ましくは、ジアゾ化合物とパーオキサイドとから選択される少なくとも１種のフリーラジカル発生剤を使用する。
本発明による方法では、特に好ましくは、単一の１種類のフリーラジカル発生剤を使用する。
フリーラジカル発生剤は油溶性であっても水溶性であってもよい。
油溶性フリーラジカル発生剤という表現は、水性懸濁液、微小懸濁液または水性ミニエマルションにおける重合に用いられるものなど、モノマーに可溶なフリーラジカル発生剤を意味する。
水溶性フリーラジカル発生剤という表現は、水性エマルションまたは水性ミニエマルションでの重合に用いられるものなど、水に可溶なフリーラジカル発生剤を意味する。
水溶性フリーラジカル発生剤は、下記に定義するような酸化剤であってもよい。
【００２３】
油溶性ジアゾ化合物の言及できる例として、
・２，２’−アゾビス（４−メトキシ−２，４−ジメチルバレロニトリル）、
・２，２’−アゾビス（２，４−ジメチルバレロニトリル）、
・フェニルエチル）アゾジフェニルメタン、
・２，２’−アゾビスイソブチロニトリル、
・ジメチル２，２’−アゾビスイソブチラート、
・ジエチル２，２’−アゾビスイソブチラート、
・１，１’−アゾビス（１−シクロヘキサンカルボニトリル）、
・２，２’−アゾビス（２−メチルブチロニトリル）、
・２，２’−アゾビス（２，４，４−トリメチルペンタン）、
・２−フェニルアゾ−２，４−ジメチル−４−メトキシバレロニトリル、
・２，２’−アゾビス（２−メチルプロパン）があげられる。
ジメチル２，２’−アゾビスイソブチラートおよびジエチル２，２’−アゾビスイソブチラートが、本発明の方法では特に好ましい油溶性フリーラジカル発生剤であるが、塩化ビニリデンのポリマーまたはコポリマー（あらゆる種類）の合成に関する他のあらゆる方法でも同様である。
【００２４】
水溶性ジアゾ化合物の言及できる例として、
・２−（カルバモイルアゾ）イソブチロニトリル，
・４，４’−アゾビス（４−シアノ吉草）酸、
・アンモニウム４，４’−アゾビス（４−シアノバレラート）、
・ナトリウム４，４’−アゾビス（４−シアノバレラート）、
・カリウム４，４’−アゾビス（４−シアノバレラート）、
・２，２’−アゾビス（Ｎ，Ｎ’−ジメチレンイソブチルアミジン）、
・２，２’−アゾビス（Ｎ，Ｎ’−ジメチレンイソブチルアミジン）塩酸塩、
・２，２’−アゾビス（２−アミジノプロパン）塩酸塩、
・２，２’−アゾビス［２−メチル−Ｎ−（１，１−ビス（ヒドロキシメチル）−２−ヒドロキシエチル）−プロピオンアミド］、
・２，２’−アゾビス［２−メチル−Ｎ−（１，１−ビス（ヒドロキシメチル）エチル）プロピオンアミド］、
・２，２’−アゾビス［２−メチル−Ｎ−（２−ヒドロキシエチル）プロピオンアミド］、
・２，２’−アゾビス（イソブチルアミド）二水和物があげられる。
４，４’−アゾビス（４−シアノ吉草）酸、アンモニウム４，４’−アゾビス（４−シアノバレラート）、ナトリウム４，４’−アゾビス（４−シアノバレラート）およびカリウム４，４’−アゾビス（４−シアノバレラート）が好ましい。
【００２５】
油溶性パーオキサイドの言及できる例として、
・ジラウロイルパーオキサイド、ジベンゾイルパーオキサイド、ジデカノイルパーオキサイドなどのジアシルパーオキサイド、
・サクシノイルパーオキサイド、
・クミルヒドロパーオキサイドおよびｔｅｒｔ−アミルヒドロパーオキサイドなどの有機ヒドロパーオキサイド、
・ジエチルパーオキシジカーボネート、ジイソプロピルパーオキシジカーボネート、ジミリスチルパーオキシジカーボネート、ジシクロヘキシルパーオキシジカーボネート、ジ［２−エチルヘキシル］パーオキシジカーボネート、ジ［４−ｔｅｒｔ−ブチル］シクロヘキシルパーオキシジカーボネート、ジセチルパーオキシジカーボネートなどのジアルキルパーオキシジカーボネート、
・ｔｅｒｔ−アミルパーピバレート、ｔｅｒｔ−ブチルパーピバレート、ｔｅｒｔ−アミルパーオキシネオデカノエート、ｔｅｒｔ−ブチルパーオキシネオデカノエートおよびクミルパーオキシネオデカノエートなどのパーエステルがあげられる。
【００２６】
水溶性パーオキサイドに言及できる例として、
・過硫酸ナトリウム、過硫酸カリウムおよび過硫酸アンモニウムなどの無機パーオキサイド、
・ｔｅｒｔ−ブチルヒドロパーオキサイド、
・過酸化水素、
・過ホウ酸塩があげられる。
過硫酸ナトリウム、過硫酸カリウムおよび過硫酸アンモニウムが好ましく、過酸化水素も好ましい。
【００２７】
本発明による方法へのフリーラジカル発生剤（Ｂ）の導入方法については、可変にすることができる。
したがって、（Ｂ）が単一のフリーラジカル発生剤からなる場合、フリーラジカル発生剤全体をステップ（１）で導入してもよいし、一部をステップ（１）で導入し、残りをステップ（２）で導入してもよい。ステップ（２）での導入は、好ましくは連続的に行う。
（Ｂ）が少なくとも２種のフリーラジカル発生剤からなる場合、一部分のフリーラジカル発生剤をステップ（１）で導入し、他をステップ（２）で、好ましくは連続的に導入することができる。
（Ｂ）が少なくとも２種のフリーラジカル発生剤の混合物からなる特定の場合では、混合物全体をステップ（１）で導入してもよいし、混合物の一部をステップ（１）で導入し、同じ混合物の残りをステップ（２）で、好ましくは連続的に導入してもよい。
【００２８】
本発明による方法では、ブロックコポリマーの第１のブロックの合成用に（Ｃ）分子ヨウ素を用いる。使用する分子ヨウ素は、分子ヨウ素自体の形をとってもよいし、その前駆物質の形をとってもよい。
前駆物質という表現は、重合媒体中で分子ヨウ素を形成できる化合物を意味する。このタイプの前駆物質に言及できる例として、ヨウ化ナトリウムまたはヨウ化カリウムなどのアルカリ金属のヨウ化物があげられる。前駆物質については、重合媒体に酸化剤（Ｄ’）を加えることで、分子ヨウ素に変換可能である。この目的で使用可能な酸化剤（Ｄ’）は、以下に詳細を示す酸化剤（Ｄ）の定義に合ったものである。
【００２９】
（Ａ）のモル数に対する分子ヨウ素（Ｃ）のモル数は、好都合なように、少なくとも２．５×１０-5、好ましくは少なくとも５×１０-5、特に好ましくは少なくとも１０-4である。さらに、（Ａ）のモル数に対する分子ヨウ素（Ｃ）のモル数は、好都合なように、最大で１０-1、好ましくは最大で１０-2である。
【００３０】
ステップ（１）でリアクタに導入される分子ヨウ素（Ｃ）またはその前駆物質と酸化剤（Ｄ’）とのモル比は、好都合なように、少なくとも５０％である。
分子ヨウ素（Ｃ）またはその前駆物質ならびに酸化剤（Ｄ’）が、ステップ（１）で、すなわち、ステップ（１）の初めからまたはステップ（１）の間に、リアクタに１００％導入されるのが好ましい。これらについては、ステップ（１）で一度に導入してもよいし、ステップ（２）の開始前に連続注入してもよい。
【００３１】
本発明による方法では、（Ｄ）水溶性が少なくとも１０ｇ／ｌである少なくとも１種の酸化剤を使用するが、そのうちの少なくとも１種が（Ｂ）のうちの１つであってもよい。
少なくとも１種の酸化剤（Ｄ）という表現は、重合のプロセスで、１種または複数の酸化剤（Ｄ）を使用できることを意味する。
本明細書の残りの部分において、単数形または複数形で用いられる酸化剤という用語は、特に明記しないかぎり、１種または複数の酸化剤である。
【００３２】
酸化剤（Ｄ）という表現は、ヨウ化物イオンを酸化して分子ヨウ素にすることができる化合物を意味する。言葉を変えると、ヨウ化物イオンが酸化されて分子ヨウ素になり、酸化剤が還元されてその還元形態になるような形でヨウ化物イオンとの間で酸化／還元反応を生じることができるため、酸化還元電位がＩ2／Ｉ-カップルの酸化還元電位（０．５３）よりも大きい化合物を意味する。
本発明による酸化剤（Ｄ）の水溶性は、少なくとも１０ｇ／ｌ、好ましくは少なくとも２０ｇ／ｌ、特に好ましくは少なくとも３０ｇ／ｌである。
【００３３】
水溶性が少なくとも１０ｇ／ｌである酸化剤（Ｄ）のうち、過硫酸ナトリウム、過硫酸カリウム、過硫酸アンモニウム、過酸化水素、ＭｎＯ4-、ＣｌＯ-、ＣｌＯ2-、ＣｌＯ3-イオンを生成する化合物、マンガン（ＩＩＩ）の塩および鉄（ＩＩＩ）の塩、たとえば、クエン酸鉄、クエン酸鉄アンモニウム、硫酸鉄アンモニウム、アセチルアセトン酸鉄、臭化第二鉄（ｆｅｒｒｉｃ  ｂｒｏｍｉｄｅ）、リン酸第二鉄、ピロリン酸第二鉄などに特に言及することができる。
過硫酸ナトリウム、過硫酸カリウム、過硫酸アンモニウムおよび過酸化水素が好ましい。
【００３４】
少なくとも１種の酸化剤（このうちの少なくとも１種が（Ｂ）のうちの１つであってもよい）という表現は、酸化剤（Ｄ）のうちの少なくとも１種がフリーラジカル発生剤（Ｂ）のうちの１種、特に水溶性フリーラジカル発生剤（Ｂ）のうちの１種であることを意味するか、酸化剤のいずれもフリーラジカル発生剤（Ｂ）のうちの１種ではなく、特に水溶性フリーラジカル発生剤（Ｂ）のうちの１種ではないことを意味する。
【００３５】
本発明の方法によれば、水性相の酸ｐＨを低下させて反応の収率を改善すると好都合である。
本発明による方法への酸化剤（Ｄ）の導入方法については、可変にすることができる。（Ｄ）全体をステップ（１）で導入してもよいし、一部をステップ（１）で導入し、残りをステップ（２）で導入してもよい。導入は、好ましくは連続的に行う。ステップ（２）での導入は、好ましくは連続的に行う。
好ましくは、（Ｄ）全体をステップ（１）の開始から転化度が７０％に達するステップ（２）の時点までの間にリアクタに導入する。
【００３６】
第１の好ましい実施形態によれば、本発明による方法は、（Ａ）および（Ｃ）以外に、
（Ｂ）油溶性ジアゾ化合物と、油溶性パーオキサイドと、から選択される少なくとも１種の油溶性フリーラジカル発生剤と、
（Ｄ）水溶性が少なくとも１０ｇ／ｌである少なくとも１種の酸化剤（このうちのいずれも（Ｂ）のうちの１つではない）と、
を用いて、ブロックコポリマーの第１のブロックを調製するための、水性懸濁液における重合の方法または水性微小懸濁液における重合の方法のいずれかであって、上述したステップ（１）〜（３）を含み、好ましくは水性懸濁液における重合の方法である。
本発明による方法の文脈において上記にて一般に定義した特徴は、本発明による方法の第１の好ましい実施形態に適用される。
【００３７】
フリーラジカル発生剤が油溶性である本発明による方法の第１の好ましい実施形態の特定の場合では、この方法で、（Ｄ）水溶性が少なくとも１０ｇ／ｌである少なくとも１種の酸化剤を使用する。
本発明による方法の第１の好ましい実施形態の特定の場合では、酸化剤のいずれもフリーラジカル発生剤（Ｂ）のうちの１つではないのが好都合である。
本発明による方法の第１の好ましい実施形態の特定の場合では、好ましくは単一の１種類の油溶性フリーラジカル発生剤（Ｂ）を使用する。
【００３８】
この第１の好ましい実施形態によれば、好ましくは、酸化剤（Ｄ）として単一の１種類の酸化剤が用いられる。好ましい酸化剤（Ｄ）は過酸化水素である。
この第１の実施形態によれば、分子ヨウ素（Ｃ）が前駆物質の形で用いられる例示的な場合では、重合媒体に酸化剤（Ｄ’）を加えてヨウ素を生成する必要があり、添加される酸化剤（Ｄ’）は、好ましくは過酸化水素である。
分子ヨウ素のモル数に対する酸化剤（酸化剤（Ｄ）および任意に酸化剤（Ｄ’））の総モル数は、好ましくは少なくとも０．５、特に好ましくは少なくとも１．５、極めて特に好ましくは少なくとも２、非常に好ましくは少なくとも３である。少なくとも４の比が特に好都合である。
分子ヨウ素のモル数に対する酸化剤（酸化剤（Ｄ）および任意に酸化剤（Ｄ’））の総モル数は、好ましくは最大で１０、より好ましくは最大で９である。
【００３９】
第２の好ましい実施形態によれば、本発明による方法は、（Ａ）および（Ｃ）以外に、
（Ｂ）水溶性ジアゾ化合物と、水溶性パーオキサイドと、から選択される少なくとも１種の水溶性フリーラジカル発生剤と、
（Ｄ）水溶性が少なくとも１０ｇ／ｌである少なくとも１種の酸化剤（このうちの少なくとも１種が（Ｂ）のうちの１つであってもよい）と、
を用いて、ブロックコポリマーの第１のブロックを調製するための、水性エマルションにおける重合の方法であって、上述したステップ（１）〜（３）を含む方法である。
本発明による方法の文脈において上記にて一般に定義した特徴は、本発明による方法の第２の好ましい実施形態に適用される。
【００４０】
本発明による方法の第２の好ましい実施形態によれば、酸化剤（Ｄ）のうちの少なくとも１種が水溶性フリーラジカル発生剤（Ｂ）のうちの少なくとも１つであってもよく、酸化剤（Ｄ）のうちの少なくとも１種が水溶性フリーラジカル発生剤（Ｂ）のうちの１つであると好ましい。
分子ヨウ素のモル数に対する酸化剤（酸化剤（Ｄ）および任意に酸化剤（Ｄ’））およびフリーラジカル発生剤（Ｂ）の総モル数は、好ましくは少なくとも１．５、特に好ましくは少なくとも２、極めて特に好ましくは少なくとも２．５、非常に好ましくは少なくとも３である。少なくとも４の比が特に好都合である。
分子ヨウ素のモル数に対する酸化剤（酸化剤（Ｄ）および任意に酸化剤（Ｄ’））およびフリーラジカル発生剤（Ｂ）の総モル数は、好ましくは最大で１１であり、より好ましくは最大で１０である。
【００４１】
本発明による方法の第２の好ましい実施形態の第１の特に好ましい変形例によれば、本発明による方法は、（Ａ）および（Ｃ）以外に、
（Ｂ）水溶性ジアゾ化合物と、水溶性パーオキサイドと、から選択される少なくとも１種の水溶性フリーラジカル発生剤と、
（Ｄ）水溶性が少なくとも１０ｇ／ｌであり、（Ｂ）のうちの１つである１種の酸化剤と、
を用いて、ブロックコポリマーの第１のブロックを調製するための、水性エマルションにおける重合の方法であって、上述したステップ（１）〜（３）を含む方法である。
【００４２】
第１の特に好ましい変形例の第１の二次変形例（ｓｕｂｖａｒｉａｎｔ）によれば、本発明の方法は、（Ａ）および（Ｃ）以外に、
（Ｂ）水溶性ジアゾ化合物と、水溶性パーオキサイドと、から選択される１種の水溶性フリーラジカル発生剤と、
（Ｄ）水溶性が少なくとも１０ｇ／ｌであり、（Ｂ）である１種の酸化剤と、
を用いて、ブロックコポリマーの第１のブロックを調製するための、水性エマルションにおける重合の方法であって、上述したステップ（１）〜（３）を含む方法である。
フリーラジカル発生剤および酸化剤は、好ましくは、過硫酸ナトリウムと、過硫酸アンモニウムと、過硫酸カリウムと、から選択される。
【００４３】
この第１の二次変形例によれば、分子ヨウ素（Ｃ）が前駆物質の形で用いられる例示的な場合では、重合媒体に酸化剤（Ｄ’）を加えてヨウ素を生成する必要があり、この酸化剤（Ｄ’）は、フリーラジカル発生剤（Ｂ）および酸化剤（Ｄ）であってもよいし、（Ｂ）以外の酸化剤（Ｄ’）、たとえば過酸化水素であってもよい。酸化剤（Ｄ’）は、好ましくはフリーラジカル発生剤（Ｂ）および酸化剤（Ｄ）である。
【００４４】
第１の特に好ましい変形例の第２の二次変形例によれば、本発明による方法は、（Ａ）および（Ｃ）以外に、
（Ｂ）水溶性ジアゾ化合物と、水溶性パーオキサイドと、から選択される２種の水溶性フリーラジカル発生剤と、
（Ｄ）水溶性が少なくとも１０ｇ／ｌであり、（Ｂ）のうちの１つである１種の酸化剤と、
を用いて、ブロックコポリマーの第１のブロックを調製するための、水性エマルションにおける重合の方法であって、上述したステップ（１）〜（３）を含む方法である。
フリーラジカル発生剤のうちの一方は、好ましくは、アンモニウム４，４’−アゾビス（４−シアノバレラート）と、ナトリウム４，４’−アゾビス（４−シアノバレラート）と、カリウム４，４’−アゾビス（４−シアノバレラート）と、から選択され、酸化剤（Ｄ）でもある他方は過酸化水素である。
【００４５】
この第２の二次変形例によれば、分子ヨウ素（Ｃ）が前駆物質の形で用いられる例示的な場合では、重合媒体に酸化剤（Ｄ’）を加えてヨウ素を生成する必要があり、この酸化剤（Ｄ’）は、好ましくは酸化剤（Ｄ）であり、このため特に好ましくは過酸化水素である。
第１の二次変形例のほうが、第２の二次変形例よりも好ましい。
【００４６】
本発明による方法の第２の好ましい実施形態の第２の好ましい変形例によれば、本発明による方法は、（Ａ）および（Ｃ）以外に、
（Ｂ）水溶性ジアゾ化合物と、水溶性パーオキサイドと、から選択される少なくとも１種の水溶性フリーラジカル発生剤と、
（Ｄ）水溶性が少なくとも１０ｇ／ｌであり、各々が（Ｂ）のうちの１つである２種の酸化剤と、
を用いて、ブロックコポリマーの第１のブロックを調製するための、水性エマルションにおける重合の方法であって、上述したステップ（１）〜（３）を含む方法である。
【００４７】
この本発明による方法の第２の好ましい実施形態の第２の変形例によれば、方法では、過硫酸ナトリウムと、過硫酸アンモニウムと、過硫酸カリウムと、から選択される過硫酸塩を使用し、かつ、過酸化水素を使用する。
この第２の変形例によれば、分子ヨウ素（Ｃ）が前駆物質の形で用いられる例示的な場合では、重合媒体に酸化剤（Ｄ’）を加えてヨウ素を生成する必要があり、この酸化剤（Ｄ’）は、２種の酸化剤（Ｄ）のうちの一方であってもよいし、２種の酸化剤（Ｄ）以外の酸化剤であってもよい。酸化剤（Ｄ’）は、好ましくは２種の酸化剤（Ｄ）のうちの一方であり、このため特に好ましくは上述した過硫酸塩または過酸化水素のうちの１つである。
【００４８】
本発明による方法の第２の好ましい実施形態の第３の変形例によれば、本発明による方法は、（Ａ）および（Ｃ）以外に、
（Ｂ）油溶性ジアゾ化合物と、油溶性パーオキサイドと、から選択される少なくとも１種の水溶性フリーラジカル発生剤と、
（Ｄ）水溶性が少なくとも１０ｇ／ｌであり、（Ｂ）のうちの１つではない１種の酸化剤と、
を用いて、ブロックコポリマーの第１のブロックを調製するための、水性エマルションにおける重合の方法であって、上述したステップ（１）〜（３）を含む方法である。
【００４９】
第３の好ましい実施形態によれば、本発明による方法は、（Ａ）および（Ｃ）以外に、
（Ｂ）油溶性ジアゾ化合物と、油溶性パーオキサイドと、から選択される少なくとも１種の油溶性フリーラジカル発生剤および／または水溶性ジアゾ化合物と、水溶性パーオキサイドと、から選択される少なくとも１種の水溶性フリーラジカル発生剤と、
（Ｄ）水溶性が少なくとも１０ｇ／ｌである少なくとも１種の酸化剤（このうちの少なくとも１種が（Ｂ）のうちの１つであってもよい）と、
を用いて、ブロックコポリマーの第１のブロックを調製するための、水性ミニエマルションにおける重合の方法であって、上述したステップ（１）〜（３）を含む方法である。
本発明による方法の文脈において上記にて一般に定義した特徴は、本発明による方法の第３の好ましい実施形態に適用可能である。
【００５０】
第３の好ましい実施形態の第１の好ましい変形例によれば、本発明による方法は、（Ａ）および（Ｃ）以外に、
（Ｂ）油溶性ジアゾ化合物と、油溶性パーオキサイドと、から選択される少なくとも１種の油溶性フリーラジカル発生剤と、
（Ｄ）水溶性が少なくとも１０ｇ／ｌである少なくとも１種の酸化剤（このうちのいずれも（Ｂ）のうちの１つではない）と、
を用いて、ブロックコポリマーの第１のブロックを調製するための、水性ミニエマルションにおける重合の方法であって、上述したステップ（１）〜（３）を含む方法である。
【００５１】
フリーラジカル発生剤が油溶性であるこの第１の好ましい変形例によれば、方法では、（Ｄ）水溶性が少なくとも１０ｇ／ｌである少なくとも１種の酸化剤を使用する。
同じ変形例によれば、酸化剤のうちのいずれもフリーラジカル発生剤（Ｂ）のうちの１つではないのが好都合である。
同じ変形例によれば、好ましくは単一の１種類の油溶性フリーラジカル発生剤（Ｂ）を使用する。さらに好ましくは、酸化剤（Ｄ）として単一の種類の酸化剤が用いられる。好ましい酸化剤（Ｄ）は過酸化水素である。
【００５２】
第３の実施形態のこの第１の好ましい変形例によれば、分子ヨウ素（Ｃ）が前駆物質の形で用いられる例示的な場合では、重合媒体に酸化剤（Ｄ’）を加えてヨウ素を生成する必要があり、添加される酸化剤（Ｄ’）は、好ましくは過酸化水素である。
分子ヨウ素のモル数に対する酸化剤（酸化剤（Ｄ）および任意に酸化剤（Ｄ’））の総モル数は、好ましくは少なくとも０．５、特に好ましくは少なくとも１．５、極めて特に好ましくは少なくとも２、非常に好ましくは少なくとも３である。少なくとも４の比が特に好都合である。
分子ヨウ素のモル数に対する酸化剤（酸化剤（Ｄ）および任意に酸化剤（Ｄ’））の総モル数は、好ましくは最大で１０、より好ましくは最大で９である。
【００５３】
第３の好ましい実施形態の第２の変形例によれば、本発明による方法は、（Ａ）および（Ｃ）以外に、
（Ｂ）水溶性ジアゾ化合物と、水溶性パーオキサイドと、から選択される少なくとも１種の水溶性フリーラジカル発生剤と、
（Ｄ）水溶性が少なくとも１０ｇ／ｌである少なくとも１種の酸化剤（このうちの少なくとも１つが（Ｂ）のうちの１つである）と、
を用いて、ブロックコポリマーの第１のブロックを調製するための、水性ミニエマルションにおける重合の方法であって、上述したステップ（１）〜（３）を含む方法である。
【００５４】
フリーラジカル発生剤が水溶性であるこの第２の変形例によれば、方法では、（Ｄ）水溶性が少なくとも１０ｇ／ｌである少なくとも１種の酸化剤（このうちの少なくとも１つが（Ｂ）のうちの１つである）を使用する。
同じ変形例によれば、好ましくは単一の１種類の水溶性フリーラジカル発生剤（Ｂ）を使用する。さらに好ましくは、酸化剤（Ｄ）として単一の１種類の酸化剤が用いられる。水溶性フリーラジカル発生剤および酸化剤（Ｄ）は、特に好ましくは同じ化合物である。酸化剤（Ｄ）およびフリーラジカル発生剤（Ｂ）は、特に好ましくは、過硫酸ナトリウムと、過硫酸カリウムと、過硫酸アンモニウムと、から選択される。
【００５５】
この第３の実施形態の第２の変形例によれば、分子ヨウ素（Ｃ）が前駆物質の形で用いられる例示的な場合では、重合媒体に酸化剤（Ｄ’）を加えてヨウ素を生成する必要があり、添加される酸化剤（Ｄ’）は、好ましくはフリーラジカル発生剤（Ｂ）および酸化剤（Ｄ）である。
分子ヨウ素のモル数に対する酸化剤（酸化剤（Ｄ）および任意に酸化剤（Ｄ’））およびフリーラジカル発生剤（Ｂ）の総モル数は、好ましくは少なくとも１．５、特に好ましくは少なくとも２、極めて特に好ましくは少なくとも２．５、非常に好ましくは少なくとも３である。少なくとも４の比が特に好都合である。
分子ヨウ素のモル数に対する酸化剤（酸化剤（Ｄ）および任意に酸化剤（Ｄ’））およびフリーラジカル発生剤（Ｂ）の総モル数は、好ましくは最大で１１であり、より好ましくは最大で１０である。
【００５６】
第１、第２および第３の実施形態の中では、第２の実施形態が特に好ましい。第２の実施形態の変形例の中では、分子ヨウ素の使用を伴う第１の特に好ましい変形例の第１の二次変形例が特に好ましい。
【００５７】
界面活性剤を用いる場合は、これが単一の界面活性剤からなるものであれば、その全体をステップ（１）で導入してもよいし、一部をステップ（１）で導入し、残りをステップ（２）で導入してもよい。ステップ（２）での導入は、好ましくは連続的に行う。
少なくとも２種の界面活性剤を用いる場合は、一部分の界面活性剤をステップ（１）で導入し、他をステップ（２）で、好ましくは連続的に導入することができる。
少なくとも２種の界面活性剤の混合物を用いる特定の場合では、混合物全体をステップ（１）で導入してもよいし、混合物の一部をステップ（１）で導入し、同じ混合物の残りをステップ（２）で、好ましくは連続的に導入してもよい。
【００５８】
本発明によるブロックコポリマーを調製するための方法では、第１のブロックのために、少なくとも１種のエチレン性不飽和モノマー（このうちの１種がメインモノマーとして用いられ、スチレンおよびその誘導体と、アクリル酸およびその誘導体と、メタクリル酸およびその誘導体と、ジエンと、ビニルエステルと、ビニルエーテルと、ピリジンのビニル誘導体と、ビニルスルホン酸およびその誘導体と、ビニルホスホン酸およびその誘導体と、Ｎ−ビニルモノマーと、ハロゲン化ビニルモノマーと、から選択される）を好都合なように、用いる。
【００５９】
少なくとも１種のエチレン性不飽和モノマー（このうちの１種がメインモノマーとして用いられる）という表現は、重合のプロセスで１種または複数のエチレン性不飽和モノマーを使用でき、２種以上のモノマーを用いる場合は、そのうちの１つがメインモノマーになることを意味する。
メインモノマーという表現は、モノマー混合物の少なくとも１００／ｎ質量％（これは、得られるポリマーのモノマー単位の少なくとも１００／ｎ質量％を生成することになる）の割合で存在するモノマーを意味し、ｎはモノマー混合物中のモノマー数である。
【００６０】
本発明の方法の第１の変形例によれば、ブロックコポリマーの第１のブロック用のメインモノマーとして用いられるエチレン性不飽和モノマーは、スチレンおよびその誘導体と、アクリル酸およびその誘導体と、メタクリル酸およびその誘導体と、ジエンと、ビニルエステルと、ビニルエーテルと、ピリジンのビニル誘導体と、ビニルスルホン酸およびその誘導体と、ビニルホスホン酸およびその誘導体と、Ｎ−ビニルモノマーと、から選択される。
【００６１】
スチレンの誘導体のうち、ｐ−ｔｅｒｔ−ブチルスチレン、ｐ−メチルスチレン、ｍ−メチルスチレン、α−メチルスチレン、ｐ−ブロモスチレン、ｐ−クロロスチレン、ｍ−（１−クロロエチル）スチレン、ｐ−フルオロスチレン、ｐ−トリフルオロメチルスチレン、ｍ−トリフルオロメチルスチレン、ペンタフルオロスチレン、ｐ−アセトキシスチレン、ｐ−メトキシスチレン、ｐ−ｔｅｒｔ−ブトキシスチレン、ｐ−エポキシスチレン、ｐ−アミノスチレン、ｐ−スチレンスルホン酸のアルカリ金属塩、ビニル安息香酸、ビニル安息香酸のアルカリ金属塩、ｐ−クロロメチルスチレン、パーフルオロオクチルエチレンオキシメチルスチレン、Ｎ，Ｎ−ジメチルビニルベンジルアミン、ビニルベンジルトリメチルアンモニウムクロリドおよび３−イソプロペニル−α，α−ジメチルベンジルイソシアナートについて言及できる。スチレンが特に好ましい。
【００６２】
アクリル酸の誘導体という表現は、アクリル酸の塩、たとえば、アルカリ金属塩、トリメチルシリル、ｔｅｒｔ−ブチル、テトラヒドロピラニル、１−エトキシエチルまたはベンジル基で保護されたアクリル酸、アルキルアクリレート、アクリロニトリル、アクリルアミドおよびその誘導体を意味する。
アルキルアクリレートのうち、アクリル酸メチル、アクリル酸エチル、ｎ−プロピルアクリレート、イソプロピルアクリレート、ｎ−ブチルアクリレート、ｓｅｃ−ブチルアクリレート、イソブチルアクリレート、ｔｅｒｔ−ブチルアクリレート、ｎ−ヘキシルアクリレート、２−エチルヘキシルアクリレート、シクロヘキシルアクリレート、ステアリルアクリレート、グリシジルアクリレート、ベンジルアクリレート、イソボルニルアクリレート、ラウリルアクリレート、ヒドロキシエチルアクリレート、ヒドロキシプロピルアクリレート、２−ジメチルアミノエチルアクリレート、２−トリメチルアミノエチルクロリドアクリレート、３−スルホプロピルアクリレートのカリウム塩、フルオロアルキルアクリレート、たとえば、１，１，２，２−テトラヒドロパーフルオロデシルアクリレート、アクリル酸アリル、アクリル酸ビニル、糖およびヌクレオシド、保護または未保護、たとえば、２−β−Ｄ−グルコピラノシルオキシエチルアクリレート、ｎ−ブチルα−フルオロアクリレート、２−（２−ブロモプロピオニルオキシ）エチルアクリレート、２−（２−ブロモイソブチリルオキシ）エチルアクリレート、カルボキシエチルアクリレート、テトラヒドロピラニルアクリレート、１−エトキシエチルアクリレート、アクリレートマクロモノマー、たとえば、ポリ（エチレンオキシド）アクリレートおよびポリ（ジメチルシロキサン）アクリレートについて言及できる。ブチルアクリレートおよび２−エチルヘキシルアクリレートが特に好ましく、ｎ−ブチルアクリレートがなお一層好ましい。
【００６３】
アクリルアミドの誘導体のうち、Ｎ，Ｎ−ジメチルアクリルアミド、ｔｅｒｔ−ブチルアクリルアミド、Ｎ−ヒドロキシメチルアクリルアミド、Ｎ−アセトアミドアクリルアミド、Ｎ−メチロールアクリルアミド、Ｎ−メチロールアクリルアミドのメチルエーテル、２−アクリルアミド−２−メチルプロパンスルホン酸（ＡＭＰＳ）またはその塩のうちの１つ（たとえば、３−アクリルアミド−３−メチル酪酸ナトリウムといったナトリウム塩など）、Ｎ−イソプロピルアクリルアミドに言及することができる。
メタクリル酸の誘導体という表現は、メタクリル酸の塩、たとえば、アルカリ金属塩、トリメチルシリル、ｔｅｒｔ−ブチル、テトラヒドロピラニル、１−エトキシエチルまたはベンジル基で保護されたメタクリル酸、アルキルメタクリレート、メタクリロニトリル、メタクリルアミドおよびその誘導体を意味する。
【００６４】
アルキルメタクリレートのうち、メタクリル酸メチル、メタクリル酸エチル、ｎ−プロピルメタクリレート、イソプロピルメタクリレート、ｎ−ブチルメタクリレート、ｓｅｃ−ブチルメタクリレート、イソブチルメタクリレート、ｔｅｒｔ−ブチルメタクリレート、ｎ−ヘキシルメタクリレート、２−エチルヘキシルメタクリレート、シクロヘキシルメタクリレート、ラウリルメタクリレート、グリシジルメタクリレート、ベンジルメタクリレート、イソボルニルメタクリレート、ボルニルメタクリレート、ヒドロキシエチルメタクリレート、ヒドロキシプロピルメタクリレート、フルオロアルキルメタクリレート、たとえば、１，１，２，２−テトラヒドロパーフルオロデシルメタクリレート、メタクリル酸アリル、メタクリル酸ビニル、テトラヒドロピラニルメタクリレート、２−（Ｎ−モルホリノ）エチルメタクリレート、２−（ジメチルアミノ）エチルメタクリレート、２−トリメチルアミノエチルメタクリレートクロリド、２−アミノエチルメタクリレート、ジメチルアミノプロピルメタクリレート、２−スルホエチルメタクリレート、３−スルホプロピルメタクリレートのカリウム塩、糖およびヌクレオシド、保護または未保護、たとえば、５’−メタクリロウリジン（ｍｅｔｈａｃｒｙｌｏｕｒｉｄｉｎｅ）、２−（２−ブロモプロピオニルオキシ）エチルメタクリレート、２−（２−ブロモイソブチリルオキシ）エチルメタクリレート、Ｎ，Ｎ−ジメチル−Ｎ−メタクリルオキシエチル−Ｎ−（３−スルホプロピル）アンモニウムベタイン、アセトアセトキシエチルメタクリレート、カルボキシエチルメタクリレート、１−エトキシエチルメタクリレート、メタクリレートマクロモノマー、たとえば、ポリ（エチレンオキシド）メタクリレートおよびポリ（ジメチルシロキサン）メタクリレートについて言及できる。メタクリル酸メチル、ブチルメタクリレートおよび２−エチルヘキシルメタクリレートが特に好ましい。
【００６５】
メタクリルアミド誘導体のうち、Ｎ，Ｎ−（２−ヒドロキシプロピル）メタクリルアミド、［３−（メタクリロイルアミノ）プロピル］トリメチルアンモニウムクロリドおよびメタクリロイルアミノプロピルジメチルアンモニウムスルホベタインに言及することができる。
ジエンモノマーのうち、ブタジエン、イソプレン、クロロプレンおよびイソブテンに言及することができる。ブタジエンおよびクロロプレンが特に好ましい。
ビニルエステルのうち、酢酸ビニル、ビニルトリフルオロアセテート、バーサティック酸ビニル、ｔｅｒｔ−デカン酸のビニルエステル（ベオバ（ＶｅｏＶａ）１０）、ネオノナン酸のビニルエステル（ベオバ（ＶｅｏＶａ）９）およびピバル酸ビニルに言及することができる。酢酸ビニルが特に好ましい。
【００６６】
ビニルエーテルのうち、メチルビニルエーテル、エチルビニルエーテル、ｎ−プロピルビニルエーテル、イソプロピルビニルエーテル、イソブチルビニルエーテル、ｎ−ブチルビニルエーテル、シクロヘキシルビニルエーテル、２−メトキシエチルビニルエーテル、２−クロロエチルビニルエーテル、２−クロロエチルプロペニルエーテル、３−ブロモ−ｎ−プロピルビニルエーテル、４−クロロ−ｎ−ブチルビニルエーテル、２−ヒドロキシエチルビニルエーテル、４−ヒドロキシブチルビニルエーテル、６−ヒドロキシヘキシルビニルエーテル、４−ヒドロキシメチルシクロヘキシルメチルビニルエーテル、トリエチレングリコールモノビニルエーテル、ジエチレングリコールモノビニルエーテル、ｎ−ブチルジエトキシビニルエーテル、ｎ−ヘキシルエトキシビニルエーテル、メチルジプロピレングリコールビニルエーテル、シクロヘキサンジエタノールモノビニルエーテルおよび２−エチル−ヘキシルエトキシビニルエーテルに言及することができる。
【００６７】
ピリジンのビニル誘導体のうち、４−ビニル−ピリジン、３−ビニルピリジン、２−ビニルピリジンおよび１−（３−スルホプロピル）−２−ビニルピリジニウムベタインに言及することができる。
ビニルスルホン酸の誘導体およびビニルホスホン酸の誘導体のうち、その塩ならびにそのエステルに言及することができる。
Ｎ−ビニルモノマーのうち、Ｎ−ビニルカルバゾール、Ｎ−ビニルカルバメート、Ｎ−ビニルカプロラクタム、Ｎ−ビニルピロリジノンおよびＮ−ビニルイミダゾールに言及することができる。
【００６８】
以上のことから、この第１の変形例によれば、ブロックコポリマーの第１のブロック用のメインモノマーとして用いられるエチレン性不飽和モノマーは、スチレンおよびその誘導体、アクリル酸およびその誘導体、メタクリル酸およびその誘導体、ジエン、ビニルエステル、ビニルエーテル、ピリジンのビニル誘導体、ビニルスルホン酸およびその誘導体、ビニルホスホン酸およびその誘導体、Ｎ−ビニルカルバゾール、Ｎ−ビニルカルバメート、Ｎ−ビニルカプロラクタムまたはＮ−ビニルピロリジノンから選択される。
【００６９】
さらにメインモノマーについて、これと共重合可能な１種または複数のモノマーを第１のブロックの調製に使用してもよい。共重合可能なモノマーとして、上記にてメインモノマーとして列挙したモノマーに非限定的に言及することができるが、以下のタイプすなわち、マレイミド、マレイン酸塩、フマル酸塩およびアリル化合物ならびに、本発明の文脈で定義したもののようなイタコン酸、クロトン酸、無水マレイン酸およびハロゲン化ビニルモノマーにも非限定的に言及することができる。
【００７０】
この第１の変形例によれば、ブロックコポリマーの第１のブロック用のメインモノマーとして用いられるエチレン性不飽和モノマーは、より好ましくは、スチレンおよびその誘導体、アクリル酸およびその誘導体、メタクリル酸およびその誘導体、ジエン、ビニルエステルおよびビニルエーテルから選択される。
この第１の変形例によれば、ブロックコポリマーの第１のブロック用のメインモノマーとして用いられるエチレン性不飽和モノマーは、最も好ましくは、スチレンおよびその誘導体、アクリル酸およびその誘導体およびメタクリル酸およびその誘導体から選択される。
【００７１】
この第１の変形例によれば、ブロックコポリマーの第１のブロック用のメインモノマーとして用いられるエチレン性不飽和モノマーを、アクリル酸およびその誘導体およびメタクリル酸およびその誘導体から選択した場合に、良好な結果が得られている。
本発明の方法の第２の変形例によれば、ブロックコポリマーの第１のブロック用のメインモノマーとして用いられるエチレン性不飽和モノマーをハロゲン化ビニルモノマーから選択する。
ハロゲン化ビニルモノマーは、塩素化ビニルモノマーおよびフッ素化ビニルモノマーから好都合なように、選択される。
【００７２】
フッ素化ビニルモノマーという表現は、脂肪族であり、唯一のヘテロ原子が１つまたは複数のフッ素原子であり、任意にさらに、１つまたは複数の塩素原子であるモノエチレン性不飽和フッ素化モノマーを意味する。言及できるフッ素化ビニルモノマーの例としては、クロロトリフルオロエチレン、トリフルオロエチレン、３，３，３−トリフルオロプロパン、過フッ素化ビニルモノマー、たとえば、テトラフルオロエチレンおよびヘキサフルオロプロピレン、塩素原子を有さず、フッ素原子数が１であるフッ素化ビニルモノマー、たとえばフッ化アリルおよびフッ化ビニル、さらには、塩素原子を有さず、フッ素原子数が２であるフッ素化ビニルモノマー、特にフッ化ビニリデンがあげられる。
【００７３】
フッ素化モノマーに水素原子が含まれない場合、これはパー（ハロ）フルオロモノマーと呼ばれる。
好適なパー（ハロ）フルオロモノマーの非限定的な例は、とりわけ、
・テトラフルオロエチレン（ＴＦＥ）およびヘキサフルオロプロペン（ＨＦＰ）などのＣ2〜Ｃ8パーフルオロオレフィン、
・クロロトリフルオロエチレンのようなクロロ−および／またはブロモ−および／またはヨード−Ｃ2〜Ｃ6パー（ハロ）フルオロオレフィン、
・一般式ＣＦ2＝ＣＦＯＲf3（式中、Ｒf3は、−ＣＦ3、−Ｃ2Ｆ5、−Ｃ3Ｆ7などのＣ1〜Ｃ6パー（ハロ）フルオロアルキルである）を満たすパー（ハロ）フルオロアルキルビニルエーテル、
・一般式ＣＦ2＝ＣＦＯＸ01（式中、Ｘ01は、パーフルオロ−２−プロポキシ−プロピル基のような１つまたは複数のエーテル基を有するＣ1〜Ｃ12パー（ハロ）フルオロオキシアルキルである）を満たすパー（ハロ）フルオロ−オキシアルキルビニルエーテル、
・一般式ＣＦ2＝ＣＦＯＣＦ2ＯＲf4（式中、Ｒf4は、−ＣＦ3、−Ｃ2Ｆ5、−Ｃ3Ｆ7などのＣ1〜Ｃ6パー（ハロ）フルオロアルキルあるいは、−Ｃ2Ｆ5−Ｏ−ＣＦ3などの１つまたは複数のエーテル基を有するＣ1〜Ｃ6パー（ハロ）フルオロオキシアルキルである）を満たすパー（ハロ）フルオロ−メトキシ−アルキルビニルエーテル、
・パー（ハロ）フルオロジオキソールである。
【００７４】
フッ素化モノマーが少なくとも１つの水素原子を含む場合、これは水素含有フッ素化モノマーと呼ばれる。好適な水素含有フッ素化モノマーの非限定的な例は、フッ化ビニリデン、トリフルオロエチレンおよびフッ化ビニルである。
フッ素化モノマーまたは水素含有フッ素化モノマーと共重合可能な１種または複数のモノマーを第１のブロックの調製に利用してもよい。
【００７５】
以下、コモノマー（ＣＭ）という用語は、１種のコモノマーおよび２種またはそれよりも多いコモノマーの両方を包含することを意図するものである。コモノマー（ＣＭ）は、とりわけ、水素化（すなわちフッ素原子を含まない）［以下、コモノマー（ＨＣＭ）］またはフッ素化（すなわち少なくとも１つのフッ素原子を含む）［以下、コモノマー（ＦＣＭ）］のいずれかが可能である。
好適な水素化コモノマー（ＨＣＭ）の非限定的な例は、とりわけ、エチレン、プロピレン、酢酸ビニルなどのビニルモノマー、メタクリル酸メチル、アクリル酸、メタクリル酸およびヒドロキシエチルアクリレートのようなアクリルモノマーならびに、スチレンおよびｐ−メチルスチレンのようなスチレンモノマーである。
【００７６】
好適なフッ素化コモノマー（ＦＣＭ）の非限定的な例は、とりわけ、
・ヘキサフルオロプロペン、ペンタフルオロプロピレン、ヘキサフルオロイソブチレンなどのＣ3〜Ｃ8フルオロ−および／またはパーフルオロオレフィン、
・フッ化ビニルなどのＣ2〜Ｃ8水素化モノフルオロオレフィン、
・１，２−ジフルオロエチレン、フッ化ビニリデンおよびトリフルオロエチレン、
・式ＣＨ2＝ＣＨ−Ｒf10（式中、Ｒf10は、Ｃ1〜Ｃ6パーフルオロアルキルである）を満たすパーフルオロアルキルエチレン、
・クロロトリフルオロエチレンのようなクロロ−および／またはブロモ−および／またはヨード−Ｃ2〜Ｃ6フルオロオレフィン、
・式ＣＦ2＝ＣＦＯＲf1（式中、Ｒf1は、−ＣＦ3、−Ｃ2Ｆ5、−Ｃ3Ｆ7などのＣ1〜Ｃ6フルオロ−またはパーフルオロアルキルである）を満たすフルオロアルキルビニルエーテル、
・パーフルオロ−２−プロポキシ−プロピルのような式ＣＦ2＝ＣＦＯＸ0（式中、Ｘ0は、１つまたは複数のエーテル基を有するＣ1〜Ｃ12オキシアルキルまたはＣ1〜Ｃ12（パー）フルオロオキシアルキルである）を満たすフルオロ−オキシアルキルビニルエーテル、
・式ＣＦ2＝ＣＦＯＣＦ2ＯＲf2（式中、Ｒf2は、−ＣＦ3、−Ｃ2Ｆ5、−Ｃ3Ｆ7などのＣ1〜Ｃ6フルオロ−またはパーフルオロアルキルであるか、−Ｃ2Ｆ5−Ｏ−ＣＦ3のような１つまたは複数のエーテル基を有するＣ1〜Ｃ6（パー）フルオロオキシアルキルである）を満たすフルオロアルキル−メトキシ−ビニルエーテル、
・フルオロジオキソールである。
【００７７】
好ましくは、第１のブロックの調製には、
・ＴＦＥ；パー（ハロ）フルオロモノマー／水素化コモノマーのモル比３０：７０から７０：３０で、任意に、ＴＦＥおよび／またはＣＴＦＥと水素化コモノマーの総量に対して１種または複数のコモノマーを０．１から３０モル％の量で含有する、ＴＦＥおよび／またはＣＴＦＥとエチレン、プロピレンまたはイソブチレン（好ましくはエチレン）との混合物、
・ＴＦＥとパーフルオロアルキルビニルエーテル（ｐｅｒｆｌｕｏａｌｋｙｌｖｉｎｙｌｅｔｈｅｒ）（特にパーフルオロメチルビニルエーテル、パーフルオロエチルビニルエーテル（ｐｅｒｆｌｕｏｒｏｅｔｈｙｌｅｖｉｎｙｌｅｔｈｅｒ）、パーフルオロプロピルビニルエーテルおよびその混合物）および／またはパー（ハロ）フルオロジオキソールからなる群から選択される少なくとも１つのパー（ハロ）フルオロモノマーとの混合物、
・フッ化ビニリデン（ＶｄＦ）またはＶｄＦと少なめの量、一般に０．１から１５モル％の１種または複数のフッ素化コモノマーとの混合物（１種または複数の水素化コモノマーを任意にさらに含む）が用いられる。
【００７８】
塩素化ビニルモノマーという表現は、脂肪族であり、１つまたは複数の塩素原子を唯一のヘテロ原子として有するモノエチレン性不飽和塩素化モノマーを意味する。言及できる塩素化ビニルモノマーの例としては、塩素原子数が１である塩素化ビニルモノマー、塩素原子数が２である塩素化ビニルモノマー、トリクロロエチレン、１，１，３−トリクロロプロペンおよびテトラクロロエチレンがあげられる。
塩素化ビニルモノマーの第１の好ましいファミリは、塩素原子数が１である塩素化ビニルモノマーからなる。塩素原子数が１である塩素化ビニルモノマーの言及できる例は、塩化アリル、塩化クロチル、特に塩化ビニルである。これと共重合可能な１種または複数のモノマーを第１のブロックの調製に利用してもよい。塩化ビニルと共重合可能なモノマーのうち、スチレンなどのスチレンモノマー、ｎ−ブチルアクリレートおよびメタクリル酸メチルなどの（メタ）アクリルモノマー、酢酸ビニルなどのビニルエステル、エチレン、プロピレンおよびブタジエンなどのオレフィンモノマーに、非限定的に言及することができる。酢酸ビニルが特に好ましい。好ましくは、塩化ビニルが、第１のブロックの調製に用いられる唯一のモノマーである。
塩素化ビニルモノマーの第２の好ましいファミリは、塩素原子数が２である塩素化ビニルモノマーからなる。塩素原子数が２である塩素化ビニルモノマーの言及できる例は、１，１−ジクロロプロペン、１，３−ジクロロプロペン、２，３−ジクロロプロペン、特に、塩化ビニリデンである。これと共重合可能な１種または複数のモノマーを第１のブロックの調製に利用してもよい。
【００７９】
塩化ビニリデンと共重合可能なモノマーのうち、塩化ビニル、ビニルエステル、たとえば、酢酸ビニル、ビニルエーテル、アクリル酸、エステルおよびアミド、メタクリル酸、エステルおよびアミド、アクリロニトリル、メタクリロニトリル、スチレン、スチレン誘導体、ブタジエン、オレフィン、たとえば、エチレンおよびプロピレン、イタコン酸および無水マレイン酸に非限定的に言及することができるが、また、２−アクリルアミド−２−メチルプロパンスルホン酸（ＡＭＰＳ）またはその塩のうちの１つ（たとえばナトリウム塩など）ならびに、酸２−スルホメタクリル酸エチル（２−ＳＥＭ）またはその塩のうちの１つ（たとえばナトリウムなど）などの共重合可能な界面活性剤などにも非限定的に言及することができる。
【００８０】
塩化ビニリデンと共重合可能な好ましいモノマーとしては、塩化ビニルおよび／または無水マレイン酸、イタコン酸および一般式
ＣＨ2＝ＣＲ8Ｒ9
（式中、Ｒ8は、水素およびメチル基から選択され、Ｒ9は、基−ＣＮおよび基−ＣＯ−Ｒ10（式中、Ｒ10は、基−ＯＨ、基−Ｏ−Ｒ11（式中、Ｒ11は、任意に１つまたは複数の−ＯＨ基を有する、１から１８個の炭素原子を含有する直鎖または分枝状のアルキル基と、２から１０個の炭素原子を含有するエポキシアルキル基と、合計で２から１０個の炭素原子を含有するアルコキシアルキル基と、から選択される）から選択され、最後にＲ10はまた、−ＮＲ12Ｒ13基（式中、Ｒ12およびＲ13は同一または異なっており、水素と、任意に１つまたは複数の−ＯＨ基を有する、１から１０個の炭素原子を含有するアルキル基から選択される）から選択される）から選択される）で表される（メタ）アクリル酸モノマーから選択される少なくとも１つのモノマーがあげられる。
【００８１】
塩化ビニリデンと共重合可能な特に好ましいモノマーは、塩化ビニルおよび／または無水マレイン酸、イタコン酸ならびに、アクリル酸メチル、メタクリル酸メチル、アクリル酸エチル、メタクリル酸エチル、ｎ−ブチルアクリレート、ｎ−ブチルメタクリレート、２−エチルヘキシルアクリレート、２−エチルヘキシルメタクリレート、２−ヒドロキシエチルアクリレート、２−ヒドロキシエチルメタクリレート、メタクリル酸グリシジル、アクリル酸グリシジル、アクリロニトリル、メタクリロニトリル、アクリル酸、メタクリル酸、アクリルアミドおよびＮ−メチロールアクリルアミドに代表される（メタ）アクリルモノマーから選択される少なくとも１つのモノマーである。
【００８２】
本発明の方法の第２の変形例によれば、ブロックコポリマーの第１のブロック用のメインモノマーとして用いられるエチレン性不飽和モノマーは、好ましくは、塩素化ビニルモノマーから選択され、より好ましくは、塩素原子数が２の塩素化ビニルモノマーから選択される。この第２の変形例によれば、ブロックコポリマーの第１のブロック用のメインモノマーとして用いられるエチレン性不飽和モノマーは、最も好ましくは塩化ビニリデンである。
【００８３】
好ましくは、これと共重合可能な１種または複数のモノマーを第１のブロックの調製に利用する。より好ましくは、塩化ビニリデンと、これと共重合可能なモノマーとの混合物を第１のブロックの調製に利用して、第１のブロックに少なくとも５０質量％の塩化ビニリデンが含まれるようにする。
第１のブロックに含まれる塩化ビニリデンの量は、第１のブロックに対して５０から９５質量％の範囲であると都合がよく、好ましくは６０から９５質量％、特に好ましくは７０から９５質量％の範囲である。
第１のブロックに含まれる塩化ビニルの量は、第１のブロックに対して０．５から５０質量％の範囲であると都合がよく、好ましくは０．５から４０質量％、特に好ましくは０．５から３０質量％の範囲である。
第１のブロックに含まれるイタコン酸および／または（メタ）アクリルモノマーの量は、第１のブロックに対して１から５０質量％の範囲であると都合がよく、好ましくは２から４０質量％、特に好ましくは２から３０質量％の範囲である。
【００８４】
ブロックコポリマーの第１のブロックを合成するためのエチレン性不飽和モノマー（Ａ）の導入方法については、可変にすることができる。
このため、（Ａ）が単一のエチレン性不飽和モノマーからなる場合、このモノマー全体をステップ（１）で導入してもよいし、一部をステップ（１）で導入し、残りをステップ（２）で導入してもよい。ステップ（２）での導入は、好ましくは連続的に行う。
（Ａ）が少なくとも２種のエチレン性不飽和モノマーからなる場合、一部分のモノマーをステップ（１）で導入し、他をステップ（２）で、好ましくは連続的に導入してもよい。
（Ａ）が少なくとも２種のエチレン性不飽和モノマーの混合物からなる特定の場合では、混合物全体をステップ（１）で導入してもよいし、混合物の一部をステップ（１）で導入し、同じ混合物の残りをステップ（２）で、好ましくは連続的に導入してもよい。
【００８５】
ステップ（２）に沿ってリアクタの内容物を反応させるために、フリーラジカルを内部生成する手段を利用する。この目的のために、特に内容物を加熱または強力な光線に曝露することが可能である。
リアクタの内容物を反応させる温度は、少なくとも３０℃であると都合がよく、好ましくは少なくとも４０℃である。さらに、最大で２００℃であると都合がよく、好ましくは最大で１２０℃である。
ステップ（２）については、エチレン性不飽和モノマーが特定の限度内で反応するまで継続すると都合がよい。エチレン性不飽和モノマーの転化度が好ましくは少なくとも８２％になるまでステップ（２）を継続する。エチレン性不飽和モノマーの転化度が好ましくは最大で１００％になるまでステップ（２）を継続する。
【００８６】
ステップ（３）によれば、ブロックコポリマーの第１のブロックをなすポリマーを含む水性分散液が得られる。任意のステップ（４）をさらに実施してもよく、その過程で、余分なフリーラジカル発生剤を分解できる化学物質を導入するおよび／または（Ａ）のうち未反応の部分を抽出することによって、反応を停止させる。これらの操作は、リアクタ内またはリアクタの外で同時または逐次的に実施できるものである。
（Ａ）のうち未反応の部分が十分な揮発性を有する場合、内容物に真空を加えおよび／またはスチーム蒸留によってリアクタの内容物を抽出すると都合がよい。
ステップ（４）の後に任意のステップ（５）を任意に実施してもよい。このステップでは、ステップ（３）で得られる水性分散液からポリマーを単離する。
【００８７】
リアクタの内容物からポリマーを単離するための上述したモノマー除去処理以外に使用可能な技法は、当業者間で周知のあらゆる分離法であり、特に、遠心分離および流動床での乾燥（特にポリマーが懸濁液でのプロセスによって生成されたものである場合）ならびに、噴霧または凝集による乾燥（特にポリマーがエマルションまたはミニエマルションでのプロセスによって生成されたものである場合）である。これらの操作は、リアクタの外で行うと都合がよい。
好ましくは、ステップ（４）および（５）を実施せず、ステップ（３）で得られる水性分散液をそのまま利用する。
ブロックコポリマーの第１のブロックを調製するステップ（３）で得られるブロックコポリマーの第１のブロックをなすポリマーを、後に、ブロックコポリマーに第２のブロックを加える目的で、水性分散液におけるフリーラジカル重合によって好都合なように重合する。
【００８８】
このため、本発明による方法は、好ましくは、ブロックコポリマーの第２のブロックが、
（ｐ）上記ステップ（３）で得られたブロックコポリマーの第１のブロックをなすポリマーと、
（ａ）少なくとも１種のエチレン性不飽和モノマー（このうちの１種がメインモノマーとして用いられ、スチレンおよびその誘導体と、アクリル酸およびその誘導体と、メタクリル酸およびその誘導体と、ジエンと、ビニルエステルと、ビニルエーテルと、ピリジンのビニル誘導体と、ビニルスルホン酸およびその誘導体と、ビニルホスホン酸およびその誘導体と、Ｎ−ビニルモノマーと、ハロゲン化ビニルモノマーと、から選択される）と、
（ｂ）場合によりジアゾ化合物と、パーオキサイドと、ジアルキルジフェニルアルカンと、から選択される少なくとも１つのフリーラジカル発生剤と、
（ｄ）場合により水溶性が少なくとも１０ｇ／ｌである少なくとも１種の酸化剤（このうちの少なくとも１種が（ｂ）のうちの１つであってもよい）と、
を用いて調製され、
（１’）（ｐ）と、各化合物（ａ）、（ｂ）および（ｄ）の各々の少なくとも一部とをリアクタに導入し、
（２’）化合物（ａ）、（ｂ）および（ｄ）の各々の残りを導入しながらリアクタの内容物を反応させ、
（３’）２つのブロックを有するブロックコポリマーを含む水性分散液を得る
ステップを含むことを特徴とする。
【００８９】
水性分散液、水性分散液における重合、分散助剤、乳化剤、疎水性作用剤が意味するものは、ブロックコポリマーの第１のブロックの合成に関連して本出願の最初の部分で定義されている。
ブロックコポリマーの第１のブロックを合成するステップ（３）で得られるブロックコポリマーの第１のブロックをなすポリマー（ｐ）については、ステップ（３）で得られる水性分散液から単離した上で使用してもよいし、そうでなくてもよい。好ましくは、ポリマー（ｐ）をステップ（３）で得られる水性分散液の形で使用する。
ブロックコポリマーの第２のブロックを、ジアゾ化合物と、パーオキサイドと、ジアルキルジフェニルアルカンと、から選択される少なくとも１種のフリーラジカル発生剤の存在下または非存在下で調製する。好ましくは、少なくとも１種のフリーラジカル発生剤の存在下で調製される。
【００９０】
ブロックコポリマーの第１のブロックの合成にあたってフリーラジカル発生剤（Ｂ）に対してなされる定義、例および開発された好ましい選択肢は、ブロックコポリマーの第２のブロックの合成時に用いられるフリーラジカル発生剤（ｂ）にも適用される。ブロックコポリマーの第２のブロックの合成に用いられるフリーラジカル発生剤（ｂ）は、ブロックコポリマーの第１のブロックの合成に用いられるフリーラジカル発生剤（Ｂ）と同一であっても異なっていてもよい。
【００９１】
本発明による方法へのフリーラジカル発生剤（ｂ）の導入方法については、可変にすることができる。
このため、（ｂ）が単一のフリーラジカル発生剤からなる場合、このフリーラジカル発生剤全体をステップ（１’）で導入してもよいし、一部をステップ（１’）で導入し、残りをステップ（２’）で導入してもよい。ステップ（２’）での導入は、好ましくは連続的に行う。
（ｂ）が少なくとも２種のフリーラジカル発生剤からなる場合、一部分のフリーラジカル発生剤をステップ（１’）で導入し、他をステップ（２’）で、好ましくは連続的に導入してもよい。
（ｂ）が少なくとも２種のフリーラジカル発生剤の混合物からなる特定の場合では、混合物全体をステップ（１’）で導入してもよいし、混合物の一部をステップ（１’）で導入し、同じ混合物の残りをステップ（２’）で、好ましくは連続的に導入してもよい。
【００９２】
ブロックコポリマーの第２のブロックは、分子ヨウ素の非存在下で好都合なように調製される。
ブロックコポリマーの第２のブロックは、水溶性が少なくとも１０ｇ／ｌである少なくとも１種の酸化剤（このうちの少なくとも１種が（ｂ）のうちの１つであってもよい）の存在下で調製してもよいし、非存在下で調製してもよい。好ましくは、少なくとも１種の酸化剤の存在下で調製される。
【００９３】
ブロックコポリマーの第１のブロックの合成にあたって酸化剤（Ｄ）に対してなされる定義、例および開発された好ましい選択肢は、ブロックコポリマーの第２のブロックの合成にも適用される。ブロックコポリマーの第２のブロックの合成に用いられる酸化剤（ｄ）は、ブロックコポリマーの第１のブロックの合成に用いられる酸化剤（Ｄ）と同一であっても異なっていてもよい。
本発明による方法への酸化剤（ｄ）の導入方法については、可変にすることができる。（ｄ）全体をステップ（１’）で導入してもよいし、一部をステップ（１’）で導入し、残りをステップ（２’）で導入してもよい。導入は、好ましくは連続的に行う。ステップ（２’）での導入は、好ましくは連続的に行う。
好ましくは、（ｄ）全体をステップ（１’）の開始から転化度が７０％に達するステップ（２’）の時点までの間にリアクタに導入する。
【００９４】
ブロックコポリマーの第２のブロックの合成は、ブロックコポリマーの第１のブロックの合成について定義したような水性懸濁液、水性微小懸濁液（ｍｉｃｒｏｓｕｓｐｅｎｉｏｎ）、水性エマルションまたはミニエマルションにおいて行うことができる。定義、例および好ましい選択肢は、上述したものと同じである。
界面活性剤を用いる場合、これが単一の界面活性剤からなるものであれば、その全体をステップ（１’）で導入してもよいし、一部をステップ（１’）で導入し、残りをステップ（２’）で導入してもよい。ステップ（２’）での導入は、好ましくは連続的に行う。
少なくとも２種の界面活性剤を用いる場合は、一部分の界面活性剤をステップ（１’）で導入し、他をステップ（２’）で、好ましくは連続的に導入することができる。
少なくとも２種の界面活性剤の混合物を用いる特定の場合は、混合物全体をステップ（１’）で導入してもよいし、混合物の一部をステップ（１’）で導入し、同じ混合物の残りをステップ（２’）で、好ましくは連続的に導入してもよい。
【００９５】
本発明によるブロックコポリマーを調製するための方法では、第２のブロックのために、少なくとも１種のエチレン性不飽和モノマー（このうち１種がメインモノマーとして用いられ、スチレンおよびその誘導体と、アクリル酸およびその誘導体と、メタクリル酸およびその誘導体と、ジエンと、ビニルエステルと、ビニルエーテルと、ピリジンのビニル誘導体と、ビニルスルホン酸およびその誘導体と、ビニルホスホン酸およびその誘導体と、Ｎ−ビニルモノマーと、ハロゲン化ビニルモノマーと、から選択される）を好都合なように、用いる。
ブロックコポリマーの第１のブロックの合成にあたってモノマー（Ａ）に対してなされる定義、例および開発された好ましい選択肢は、ブロックコポリマーの第２のブロックの合成時にモノマー（ａ）にも適用される。
【００９６】
ブロックコポリマーの第２のブロックを合成するためのエチレン性不飽和モノマー（ａ）の導入方法については、可変にすることができる。
このため、（ａ）が単一のエチレン性不飽和モノマーからなる場合、このモノマー全体をステップ（１’）で導入してもよいし、一部をステップ（１’）で導入し、残りをステップ（２’）で導入してもよい。ステップ（２’）での導入は、好ましくは連続的に行う。
（ａ）が少なくとも２種のエチレン性不飽和モノマーからなる場合、一部分のモノマーをステップ（１’）で導入し、他をステップ（２’）で、好ましくは連続的に導入してもよい。
（ａ）が少なくとも２種のエチレン性不飽和モノマーの混合物からなる特定の場合では、混合物全体をステップ（１’）で導入してもよいし、混合物の一部をステップ（１’）で導入し、同じ混合物の残りをステップ（２’）で、好ましくは連続的に導入してもよい。
【００９７】
ステップ（２’）に沿ってリアクタの内容物を反応させるために、フリーラジカルを内部生成する手段を利用する。この目的のために、特に内容物を加熱または強力な光線に曝露することが可能である。
リアクタの内容物を反応させる温度は、少なくとも３０℃であると都合がよく、好ましくは少なくとも４０℃である。さらに、最大で２００℃であると都合がよく、好ましくは最大で１２０℃である。
【００９８】
ステップ（２’）については、エチレン性不飽和モノマーが特定の限度内で反応するまで継続すると都合がよい。エチレン性不飽和モノマーの転化度が好ましくは少なくとも６０％になるまでステップ（２’）を継続する。エチレン性不飽和モノマーの転化度が好ましくは最大で１００％になるまでステップ（２’）を継続する。
ステップ（３’）によれば、２つのブロックを有するブロックコポリマーを含む水性分散液が得られる。任意のステップ（４’）をさらに実施してもよく、その過程で、余分なフリーラジカル発生剤を分解できる化学物質を導入するおよび／または（ａ）のうち未反応の部分を抽出することによって、反応を停止させる。これらの操作は、リアクタ内またはリアクタの外で同時または逐次的に実施できるものである。
（ａ）のうち未反応の部分が十分な揮発性を有する場合、内容物に真空を加えおよび／またはスチーム蒸留によってリアクタの内容物を抽出すると都合がよい。
ステップ（４’）の後に任意のステップ（５’）を任意に実施してもよい。このステップでは、ステップ（３’）で得られる水性分散液からブロックコポリマーを単離する。
【００９９】
リアクタの内容物からブロックコポリマーを単離するための上述したモノマー除去処理以外に使用可能な技法は、当業者間で周知のあらゆる分離法であり、特に、遠心分離および流動床での乾燥（特にポリマーが懸濁液でのプロセスによって生成されたものである場合）ならびに、噴霧または凝集による乾燥（特にポリマーがエマルションまたはミニエマルションでのプロセスによって生成されたものである場合）である。これらの操作は、リアクタの外で行うと都合がよい。
【０１００】
２つのブロックコポリマーに、さらにブロックを加えるのであれば、好ましくは、ステップ（４’）および（５’）を実施せず、ステップ（３）で得られる水性分散液をそのまま利用する。しかしながら、ブロックコポリマーが２ブロックコポリマーである場合、２ブロックコポリマーを単離できるように好ましくはステップ（４’）および（５’）を実施する。
３ブロックコポリマーまたは４ブロック以上からなるコポリマーが望ましい場合、２ブロックコポリマーの場合で上述したような水性分散液におけるフリーラジカル重合によって、ステップ（３’）で得られた２ブロックコポリマーをさらに重合してもよい。
【０１０１】
本発明による水性分散液におけるコントロールドフリーラジカル重合の方法は、好ましくは、第１のブロックが、（Ａ）少なくとも１種のエチレン性不飽和モノマー（このうちの１種がメインモノマーとして用いられ、スチレンおよびその誘導体と、アクリル酸およびその誘導体と、メタクリル酸およびその誘導体と、ジエンと、ビニルエステルと、ビニルエーテルと、ピリジンのビニル誘導体と、ビニルスルホン酸およびその誘導体と、ビニルホスホン酸およびその誘導体と、Ｎ−ビニルモノマーと、から選択される）を用いて調製され、第２のブロックが、（ａ）少なくとも１種のエチレン性不飽和モノマー（このうちの１種がメインモノマーとして用いられ、ハロゲン化ビニルモノマーから選択される）を用いて調製されるブロックコポリマーを調製するための方法である。
本明細書でモノマーについて先に定義した好ましい選択肢は、本発明による好ましい方法にも適用される。
【０１０２】
より一層好ましい方法は、（Ａ）が少なくとも１種のエチレン性不飽和モノマー（このうちの１種がメインモノマーとして用いられ、スチレンおよびその誘導体と、アクリル酸およびその誘導体と、メタクリル酸およびその誘導体と、から選択される）であり、第２のブロック（ａ）に用いられるメインモノマーが塩化ビニリデンである方法である。
好ましい方法の場合、コポリマーの第１のブロックと第２のブロックとの質量比は、好都合なように、少なくとも０．１である。この比は好都合なように、最大で１である。
【０１０３】
本発明によるブロックコポリマーを調製するための水性分散液におけるフリーラジカル重合の方法には、多数の利点がある。
成長ポリマー鎖からモノマー自体へのフリーラジカル活性の移動（モノマー反応への移動）および／または非リビングポリマー鎖へのフリーラジカル活性の移動（ポリマー反応への移動）に対して固有の影響されやすさを有する周知のモノマーを使用しているのにもかかわらず、制御される他とは異なる特徴を特徴とする。
従来技術において説明され、制御剤としてヨウ素を用いる標準的な方法と比較した場合、本発明による方法は、水性分散液において調製されるコポリマーの数平均（または質量平均）分子量の制御ならびに、場合によってはその多分散性の制御の改善を可能にする。したがって、理論分子量と実験分子量との差が、従来の方法の場合よりも顕著に低いことは留意するに値する。
【０１０４】
本発明によるブロックコポリマーを調製するためのフリーラジカル重合の方法のもうひとつの極めて重要な利点は、先に重合されたものと同一または異なるエチレン性不飽和モノマーとポリマーとをさらに反応させることで、水性分散液において調製されるポリマー鎖の成長を再開可能であることにある。これとは対照的に、フリーラジカル重合の「従来の」方法によれば、通常はこのタイプのブロックコポリマーを合成することは不可能である。
【０１０５】
本発明によるフリーラジカル重合の方法のもうひとつの利点は、ヨウ素化有機鎖移動剤などの通常は高価で不安定かつ調製や取り扱いが困難な開始材料を用いる必要がないことにある。
第２の実施形態の第１の特に好ましい変形例の第１の二次変形例に特有の最後の利点は、費用経済（ｃｏｓｔ  ｅｃｏｎｏｍｉｃｓ）ならびに、作業時の健康および安全面で、特にメインモノマーが塩化ビニリデンであるブロックを１つ有するブロックコポリマーを調製するための産業工程に極めて適していることにある。
【実施例】
【０１０６】
以下の実施例は、本発明の範囲を限定することなくこれを例示する目的を有するものである。
【０１０７】
モノマー転化の判定
アルミニウム皿での重量分析によって、モノマー転化度を求めた。このために、周知の量の水性分散液を秤量して分けた。これに１グレーンのインヒビターを加えて重合を停止させ、水と残留モノマーとを材料から蒸発させた。ポリマーの乾燥抽出物を真空内で４０℃にて乾燥させた後に回収し、以下の式によって転化度を計算した。（Ｅｓｆ−Ｅｓｏ）／（Ｅｓｔｈ−Ｅｓｏ）。式中、Ｅｓｆは最終乾燥抽出物、Ｅｓｏは初期抽出物、Ｅｓｔｈは１００％転化での理論最終乾燥抽出物である。
【０１０８】
分子量の判定
式（１）に基づく式すなわち
Ｍn,intended＝（モノマー質量）／（２×ｎI2、initial）＋ＭA-I      （式１）
を適用して、１００％転化の場合の想定分子量（Ｍn,intended）を求めた。この式によれば、ｎI2、initialは分子ヨウ素の初期モル数、ＭA-Iは鎖末端の分子量（Ａはフリーラジカル発生剤由来の鎖末端、Ｉはヨウ素原子）である。
転化を考慮して、Ｍn,th＝（モノマー質量）×（モノマー転化）／（２×ｎI2、initial）＋ＭA-Iによって理論分子量（Ｍn,th）を求めた。
【０１０９】
温度を３０℃に制御して、ショウデックス（Ｓｈｏｄｅｘ）ＲＩｓｅ−６１屈折率検出器とミルトン・ロイ（Ｍｉｌｔｏｎ  Ｒｏｙ）ウルトラ−バイオレット（Ｕｌｔｒａ−Ｖｉｏｌｅｔ）質量分析検出器と２本の３００ｍｍカラムとを備えたスペクトラ・フィジックス・インストルメンツ（Ｓｐｅｃｔｒａ  Ｐｈｙｓｉｃｓ  Ｉｎｓｔｒｕｍｅｎｔｓ）ＳＰ８８１０ポンプを用いて、テトラヒドロフランに溶解させた乾燥試験片での立体排除クロマトグラフィによって、実験分子量（Ｍn,exp）を求めた（ポリマー・ラボラトリーズ（Ｐｏｌｙｍｅｒ  Ｌａｂｏｒａｔｏｒｉｅｓ）５μｍ混合−Ｃ  ＰＬ−ゲルカラム−モル質量範囲：２×１０2〜２×１０6ｇ．ｍｏｌ-1）。テトラヒドロフランを流量１ｍｌ．分-1で溶離液として使用した。ポリマー・ラボラトリーズ（Ｐｏｌｙｍｅｒ  Ｌａｂｏｒａｔｏｒｉｅｓ）のポリスチレン標準を用いて較正を実施した。質量はポリスチレン換算質量である。
多分散指数ＰＤＩ＝Ｍw／Ｍnは、立体排除クロマトグラフィで求められる重量平均分子量と数平均分子量との比である。
【０１１０】
平均直径の判定
実施例１〜３では、光の後方散乱とドップラー効果とを利用したナノトラック・パーティクル・サイズ・アナライザ（Ｎａｎｏｔｒａｃ  Ｐａｒｔｉｃｌｅ  Ｓｉｚｅ  Ａｎａｌｙｚｅｒ）２５０（マイクロトラック・インコーポレイテッド（Ｍｉｃｒｏｔｒａｃ  Ｉｎｃ．））の粒子分析器によって、水性分散液（ｄp）の粒子の平均直径を求めた。
実施例４〜６では、光の後方散乱を利用したゼータマスター（Ｚｅｔａｍａｓｔｅｒ）Ｖ１−２６粒子分析器（マルヴァーン（Ｍａｌｖｅｒｎ））によって、水性分散液（ｄp）の粒子の平均直径を求めた。
【０１１１】
乾燥物質含有量の判定
メトラー・トレド（Ｍｅｔｔｌｅｒ  Ｔｏｌｅｄｏ）ＨＲ  ７３  ハロゲン湿度計を用いて水性分散液の乾燥物質含有量を求めた。求められた量（Ｍｉ約３ｇ）の試料をアルミニウム製のカプセルで濾紙に分散させた。質量（Ｍｆ）が安定するまで試料を１２０℃で加熱した。試料の乾燥物質含有量ＤＭは、比Ｍｆ／Ｍｉ＊１００であった。
【０１１２】
表面張力の判定
プレート付きのデジタル張力計Ｋ１０（クルス（Ｋｒｕｓｓ））を用いて２０℃で水性分散液の表面張力を求めた。測定温度で水性分散液を安定させた。次に、プレートを水性分散液に浸漬し、水性分散液からプレートを引き出しながら装置で表面張力を測定した。
【０１１３】
最低成膜温度（ＭＦＦＴ）の判定
ローポイント（Ｒｈｏｐｏｉｎｔ）から入手したＭＦＦＴ−バー（Ｂａｒ）６０装置を用いて水性分散液の最低成膜温度を求めた。それに沿った温度勾配で調節した表面に水性分散液を堆積させた。次に、この水性分散液を窒素流下で乾燥させ、装置に沿って異なる温度で乾燥させるようにした。水性分散液が乾燥時に透明で粘着性の膜を形成しはじめた温度としてＭＦＦＴを求めた。
【０１１４】
機械的安定性の判定
回転時に水性分散液の機械的高剪断を生じるロータとステータとからなる装置を用いて、水性分散液の機械的安定性を求めた。この処理の間、剪断によって水性分散液が不安定になり、結果として凝集が生じて電力消費量が増した。機械的安定性については、判定対象となった電力消費量の増加を得るまでに必要な時間として求めた。
【０１１５】
接着性試験
バーコーターを用いてポリエチレンテレフタレート（ＰＥＴ）膜に水性分散液を塗布した後、４０℃で乾燥させて、分散液に含まれるポリマーの膜が被覆されたＰＥＴ膜を得た。この分散液に含まれるポリマーの膜を刃物で細く切断した。テープ片をカット（ｃｕｔ）に対して垂直にして切断場所（ｃｕｔ  ｐｌａｃｅ）に渡し、手で引き抜いた（ｐｕｌｌｅｄ  ｏｆｆ）。ＰＥＴ膜と分散液に含まれるポリマーの膜との接着性が良好であれば、引っ張った後、分散液に含まれるポリマーの膜はＰＥＴ支持体の表面に残ったままになった。接着性が弱いと、分散液に含まれるポリマーの膜はテープの表面に残った。良好な再現性を保証するために、試験を５回繰り返した。
【０１１６】
使用した材料
アクリル酸メチル（ＭＡ、アルドリッチ（Ａｌｄｒｉｃｈ）、９９％）、塩化ビニリデン（ＶＤＣ、フルカ（Ｆｌｕｋａ）、９９．５％）およびｎ−ブチルアクリレート（ＢｕＡ、アルドリッチ（Ａｌｄｒｉｃｈ）、９９％）を使用前に真空内での蒸留によって精製した。
ヨウ素（Ｉ2、アルドリッチ（Ａｌｄｒｉｃｈ）、９９．８％）、１−ヘキサデカンスルホン酸ナトリウム（ランカスター（Ｌａｎｃａｓｔｅｒ）、９９％）および過硫酸カリウム（ＫＰＳ、アルドリッチ（Ａｌｄｒｉｃｈ）、９９％）を入手時のまま利用した。イオン交換カラムに通して水を脱イオン化した。
メルソラト（Ｍｅｒｓｏｌａｔ）Ｈ４０（ナトリウムアルカンスルホネート（ａｌｃａｎｅｓｕｌｐｈｏｎａｔｅ）、ＬＡＮＸＥＳＳ）、過硫酸アンモニウム（ＮＨ4ＰＳ、ユーロパーオキシド（Ｅｕｒｏｐｅｒｏｘｙｄｅｓ）＞９９％）および亜硫酸水素ナトリウム（プロデキム（ＰＲＯＤＥＣＨＩＭ）＞９５％）を入手時のまま利用した。
【０１１７】
実施例１（本発明による）
水１１０ｇを２５０ｍｌ容のガラス製リアクタに入れ、アルゴンで３０分間完全にパージした。１−ヘキサデカンスルホン酸ナトリウム（０．３０８ｇ、Ｍ＝３２８．４９ｇ．ｍｏｌ-1、０．０９３８ｍｍｏｌ）を水（１０ｇ）に入れた溶液をアルゴン流下でリアクタに加え、続いてＩ2（０．１９１２ｇ、Ｍ＝２５３．８１ｇ．ｍｏｌ-1、０．７５３ｍｍｏｌ）をＢｕＡ（１５ｇ、Ｍ＝１２８ｇ．ｍｏｌ-1、１１７ｍｍｏｌ）に入れた溶液を加えた。最後に、ＫＰＳ（０．９１２ｇ、Ｍ＝２７０．３１ｇ．ｍｏｌ-1、３．３７ｍｍｏｌ）を３０ｇの水に入れた溶液を加えた。次に、２５０ｒｐｍで攪拌しながら反応媒体の温度を８５℃に制御し、７時間光を遮断してアルゴン下で重合を行った。
水性分散液（ｄp）のモル［ＫＰＳ］／［Ｉ２］比、想定分子量（Ｍn,intended）、重合時間、転化度、理論分子量（Ｍn,th）、実験分子量（Ｍn,exp）、多分散指数（Ｐ
ＤＩ）および粒子の平均直径を表１にあげておく。
【０１１８】
実施例２（本発明による）
実験の再現性を制御する目的で反応時間を８．５時間にのばしたこと以外はまったく同じ条件で、実施例１を２回繰り返した。得られたデータを表１にあげておく。
【０１１９】
【表１】
2009541567.tif 000002
実験分子量（Ｍn,exp）と理論分子量（Ｍn,th）との比はそれぞれ、０．８２および０．８７すなわち１に極めて近く、極めて良好な制御を証明している。
【０１２０】
実施例３（本発明による）
実施例１で調製した種分散液（ｓｅｅｄｉｎｇ  ｄｉｓｐｅｒｓｉｏｎ）を用いて、ポリＢｕＡ−ｂ−［ポリＭＡ−ＶＤＣ］ブロックコポリマーを調製した。
このために、１８０ｍｌの脱イオン水と、０．０８１ｇのＫＰＳと、実施例１で得られた水性分散液５９．８９ｇ（質量７４００ｇ／ｍｏｌでポリマー３．０８ｇ）とを３００ｍｌ容のステンレス鋼リアクタに導入し、アルゴンの気泡を送って２０分間パージした。次に、４．９ｇのＶＤＣと１．１ｇのＭＡとからなる混合物をリアクタに導入し、２５０ｒｐｍで攪拌を開始した。次に、８５℃の温度でのリアクタの加熱を開始した。重合温度に達した後、メルソラト（Ｍｅｒｓｏｌａｔ）Ｈ４０（５ｇの水に０．１５ｇ）の溶液をリアクタに３０分間注入した。温度を８時間保ち、続いてオートクレーブを脱気した。
【０１２１】
水性分散液（ｄp）の重合時間、転化度、理論分子量（Ｍn,th）、実験分子量（Ｍn,exp）、多分散指数（ＰＤＩ）および粒子の平均直径を表２にあげておく。
理論分子量（Ｍn,th）については以下の式を用いて計算した。
Ｍn,th＝Ｍn,第1のブロック＋［（モノマー質量）×転化度／（ポリＢｕＡ−Ｉのモル数）］
＝７４００＋（４．９＋１．１）×０．６８／（３．０８／７４００）
＝７４００＋９８００
＝１７２００ｇ／ｍｏｌ
理論分子量（第２のブロックのモノマーに関して転化を考慮）と実験分子量との間に良好な相関すなわち、実施例１で得られたポリＢｕＡのリビング特性の兆候が認められた。
【０１２２】
【表２】
2009541567.tif 000003
実験分子量（Ｍn,exp）と理論分子量（Ｍn,th）との比は０．８４すなわち１に極めて近く、極めて良好な制御を証明している。
【０１２３】
実施例４（本発明による）
１７００ｃｍ3の水を乳化剤メルソラト（Ｍｅｒｓｏｌａｔ）ＭＨ４０の２．１９ｇ／ｌでの溶液３００ｃｍ3と一緒に３リットル容のエナメルリアクタに入れ、１００ｒｐｍで攪拌を開始した。１４０ｍｂａｒの第１の真空を操作した後、窒素でパージし、続いて１４０ｍｂａｒの第２の真空を維持した。攪拌速度を１００ｒｐｍに維持した。続いて、４．５１ｇのＩ2を事前に可溶化しておいた３６０ｇのＢｕＡを吸引によってリアクタに導入した。さらに、８５℃に達するようにリアクタを加熱し、この温度をすべての重合で維持した。続いて、ＮＨ4ＰＳの１８７．８ｇ／ｌでの溶液１００ｃｍ3をリアクタに導入した。この導入は、重合開始点（時刻ｔ０）と対応していた。ｔ０＋２時間３０分の時点で、２時間、乳化剤メルソラト（Ｍｅｒｓｏｌａｔ）の５６．９ｇ／ｌでの溶液の注入が５０ｃｍ3／時の速度で開始された。ｔ０＋５時間の時点で、反応を停止させた。次に、未反応のモノマーをフラッシュし、脱気した後、真空下にて６５℃で１時間、ストリッピングを操作した。
【０１２４】
水性分散液（ｄp）の重合時間、転化度、乾燥物質含有量、想定分子量（Ｍn,intended）、理論分子量（Ｍn,th）、実験分子量（Ｍn,exp）、多分散指数（ＰＤＩ）および粒子の平均直径を表３にあげておく。
【０１２５】
【表３】
2009541567.tif 000004
実験分子量（Ｍn,exp）と理論分子量（Ｍn,th）との比は０．９４すなわち１に極めて近く、極めて良好な制御を証明している。
【０１２６】
実施例５（本発明による）
実施例４で調製した水性分散液１６２０ｇ（すなわち、質量８９６９ｇ／ｍｏｌのポリマー２００ｇ）を乳化剤メルソラト（Ｍｅｒｓｏｌａｔ）ＭＨ４０の２６．５５ｇ／ｌでの２０ｃｍ3の溶液と一緒に３リットル容のエナメルリアクタに導入し、１５０ｒｐｍで攪拌を開始した。１４０ｍｂａｒの第１の真空を操作した後、窒素でパージし、続いて１４０ｍｂａｒの第２の真空を維持した。攪拌速度を２００ｒｐｍまで増した。続いて、７００ｇのＶＤＣと１００ｇのＭＡとを含有するモノマーの混合物を吸引によってリアクタに導入した。さらに、６５℃に達するようにリアクタを加熱し、この温度をすべての重合で維持した。続いて、ＮＨ4ＰＳの８１．２ｇ／ｌでの溶液５０ｃｍ3をリアクタに導入した。この導入は、重合開始点（時刻ｔ０）と対応していた。次に、乳化剤メルソラト（Ｍｅｒｓｏｌａｔ）Ｈ４０の１４４．５ｇ／ｌでの溶液を５時間のあいだ２０ｃｍ3／時の速度で導入した。６時間経過後、リアクタ内の圧力降下によって示されるように重合が終了した。次に、未反応のモノマーをフラッシュし、脱気した後、真空下にて６５℃で１時間、ストリッピングを操作した。
【０１２７】
水性分散液（ｄp）の重合時間、転化度、乾燥物質含有量、理論分子量（Ｍn,th）、実験分子量（Ｍn,exp）、多分散指数（ＰＤＩ）および粒子の平均直径を表４にあげておく。
得られた水性分散液の表面張力を、上記にて詳しく説明したようにして測定したところ、２９ｍＮ／ｍであり、機械的安定性は１８５分、最低成膜温度は５℃（測定装置の限界）未満であった。ＰＥＴ膜への接着性は優れており、ブロックコポリマー膜とＰＥＴ膜との間に剥離は観察されなかった。
【０１２８】
【表４】
2009541567.tif 000005
実験分子量（Ｍn,exp）と理論分子量（Ｍn,th）との比は０．９７すなわち１に極めて近く、極めて良好な制御を証明している。
【０１２９】
実施例６（比較例）
６５０ｃｍ3の水を乳化剤メルソラト（Ｍｅｒｓｏｌａｔ）ＭＨ４０の４０％での溶液１．７５２ｇと一緒に３リットル容のステンレス鋼リアクタに入れ、２００ｒｐｍで攪拌を開始した。１４０ｍｂａｒの第１の真空を操作した後、窒素でパージし、続いて１４０ｍｂａｒの第２の真空を維持した。攪拌速度を２５０ｒｐｍまで増した。続いて、８７５ｇのＶＤＣと２５０ｇのＢｕＡと１２５ｇのＭＡとを含有するモノマーの混合物を真空によってリアクタに導入した。さらに、６５℃に達するようにリアクタを加熱し、この温度をすべての重合で維持した。次に、メタ重亜硫酸ナトリウムの３．７５ｇ／ｌでの溶液１００ｃｍ3と、ＮＨ4ＰＳの０．５ｇ／ｌでの溶液５０ｃｍ3とを順にリアクタに注入した。この導入は、重合開始点（時刻ｔ０）と対応していた。乳化剤メルソラト（Ｍｅｒｓｏｌａｔ）Ｈ４０を３８．３ｇ／ｌとＮＨ4ＰＳを０．１２５ｇ／ｌとで含有する溶液を６時間のあいだ１００ｃｍ3／時の速度で導入した。６時間経過後、リアクタ内の圧力降下によって示されるように重合が終了した。次に、未反応のモノマーをフラッシュし、脱気した後、真空下にて６５℃で１時間、ストリッピングを操作した。
【０１３０】
水性分散液（ｄp）の重合時間、転化度、乾燥物質含有量、実験分子量（Ｍn,exp）、多分散指数（ＰＤＩ）および粒子の平均直径を表５にあげておく。
得られた水性分散液の表面張力を、上記にて詳しく説明したようにして測定したところ、４３ｍＮ／ｍであり、機械的安定性は１１７分、最低成膜温度は１１．７℃であった。すべての試料で剥離が観察されたことから、ＰＥＴ膜へのランダムコポリマーの接着はなかった。
【０１３１】
【表５】
2009541567.tif 000006
【０１３２】
実施例５のブロックコポリマーと同じ組成（ＶＤＣ／ＭＡ／ＢｕＡを質量で７０／１０／２０）であることが特徴の比較例６を従来の非制御エマルションプロセスで重合したところ、モノマーがランダムに分布した。非制御プロセスを用いると、分子量が高めになった。鎖構造の違いを示す最も大きな差は、成膜温度と接着性である。ブロックコポリマー（実施例５）の場合、ポリブチルアクリレートブロックのガラス転移点が低く、低温でポリマー粒子の膜の融合が生じるのに対し、実施例６のランダムコポリマーでは、低Ｔｇモノマーが鎖に沿って分散していることから、成膜温度の低下が小さい。同様に、ポリブチルアクリレートブロックでも、糊として作用してＰＥＴ膜へのブロックコポリマー膜の接着が保証される。
【国際調査報告】
2009541567.tif 000007
2009541567.tif 000008